(57)【要約】  従来の蛍光体とは異なる発光特性を有し、４７０ｎｍ以下のＬＥＤと組み合わせた場合でも発光強度が高く、化学的および熱的に安定な蛍光体を提供すること。本発明の蛍光体は、Ａ元素とＤ元素とＥ元素とＸ元素（Ａは、Ｍｇ、Ｃａ、Ｓｒ、Ｂａから選ばれる少なくとも１種、Ｄは、Ｓｉ、Ｇｅ、Ｓｎ、Ｔｉ、Ｚｒ、Ｈｆから選ばれる少なくとも１種、Ｅは、Ｂ、Ａｌ、Ｇａ、Ｉｎ、Ｓｃ、Ｙ、Ｌａから選ばれる少なくとも１種、Ｘは、Ｏ、Ｎ、Ｆから選ばれる少なくとも１種）を含み、Ａ２（Ｄ，Ｅ）５Ｘ９で示される結晶、あるいは、Ｃａ２Ｓｉ５Ｏ３Ｎ６で示される結晶、あるいは、Ｃａ２Ｓｉ５Ｏ３Ｎ６で示される結晶と同一の結晶構造を有する無機結晶に、Ｍ元素（Ｍは、Ｍｎ、Ｃｅ、Ｐｒ、Ｎｄ、Ｓｍ、Ｅｕ、Ｔｂ、Ｄｙ、Ｙｂから選ばれる少なくとも１種）が固溶した無機化合物からなる。
2014017580.tif 000002
【特許請求の範囲】
【請求項１】
少なくともＡ元素とＤ元素とＥ元素とＸ元素（ただし、Ａは、Ｍｇ、Ｃａ、Ｓｒ、Ｂａから選ばれる１種または２種以上の元素、Ｄは、Ｓｉ、Ｇｅ、Ｓｎ、Ｔｉ、Ｚｒ、Ｈｆから選ばれる１種または２種以上の元素、Ｅは、Ｂ、Ａｌ、Ｇａ、Ｉｎ、Ｓｃ、Ｙ、Ｌａから選ばれる１種または２種以上の元素、Ｘは、Ｏ、Ｎ、Ｆから選ばれる１種または２種以上の元素）の元素を含み、Ａ２（Ｄ，Ｅ）５Ｘ９で示される結晶、あるいは、Ｃａ２Ｓｉ５Ｏ３Ｎ６で示される結晶、あるいは、Ｃａ２Ｓｉ５Ｏ３Ｎ６で示される結晶と同一の結晶構造を有する無機結晶に、Ｍ元素（ただしＭは、Ｍｎ、Ｃｅ、Ｐｒ、Ｎｄ、Ｓｍ、Ｅｕ、Ｔｂ、Ｄｙ、Ｙｂから選ばれる１種または２種以上の元素）が固溶した無機化合物からなる蛍光体。
【請求項２】
前記Ａ２（Ｄ，Ｅ）５Ｘ９で示される結晶は、少なくともＡ元素に、Ｃａ、ＢａおよびＳｒからなる群から少なくとも１つ選択される元素を含み、Ｄ元素にＳｉを含み、必要に応じてＥ元素にＡｌを含み、Ｘ元素にＮを含み、必要に応じてＸ元素にＯを含む、請求項１に記載の蛍光体。
【請求項３】
前記Ｃａ２Ｓｉ５Ｏ３Ｎ６で示される結晶と同一の結晶構造を有する無機結晶が、Ｃａ２Ｓｉ５Ｏ３Ｎ６、（Ｃａ，Ｂａ）２Ｓｉ５Ｏ３Ｎ６、または、（Ｃａ，Ｓｒ）２Ｓｉ５Ｏ３Ｎ６である、請求項１に記載の蛍光体。
【請求項４】
前記Ｃａ２Ｓｉ５Ｏ３Ｎ６で示される結晶と同一の結晶構造を有する無機結晶が、（Ｃａ，Ｂａ）２Ｓｉ５−ｘＡｌｘＯ３＋ｘＮ６−ｘまたは（Ｃａ，Ｓｒ）２Ｓｉ５−ｘＡｌｘＯ３＋ｘＮ６−ｘ（ただし、０  ≦  ｘ  ≦  ４）の組成式で示される、請求項１に記載の蛍光体。
【請求項５】
前記Ｍ元素がＥｕである、請求項１に記載の蛍光体。
【請求項６】
前記Ａ２（Ｄ，Ｅ）５Ｘ９で示される結晶あるいは前記Ｃａ２Ｓｉ５Ｏ３Ｎ６で示される結晶と同一の結晶構造を有する無機結晶が、単斜晶系の結晶である、請求項１に記載の蛍光体。
【請求項７】
前記Ａ２（Ｄ，Ｅ）５Ｘ９で示される結晶あるいは前記Ｃａ２Ｓｉ５Ｏ３Ｎ６で示される結晶と同一の結晶構造を有する無機結晶が、単斜晶系の結晶であり、空間群Ｃｍの対称性を持ち、格子定数ａ、ｂ、ｃが、
ａ  ＝  ０．７０５８８±０．０５  ｎｍ
ｂ  ＝  ２．３７４８０±０．０５  ｎｍ
ｃ  ＝  ０．９６３４１±０．０５  ｎｍ
の範囲の値である、請求項１に記載の蛍光体。
【請求項８】
前記無機化合物は、組成式ＭｄＡｅＤｆＥｇＸｈ（ただし、式中ｄ＋ｅ＋ｆ＋ｇ＋ｈ＝１であり、Ｍは、Ｍｎ、Ｃｅ、Ｐｒ、Ｎｄ、Ｓｍ、Ｅｕ、Ｔｂ、Ｄｙ、Ｙｂから選ばれる１種または２種以上の元素、Ａは、Ｍｇ、Ｃａ、Ｓｒ、Ｂａから選ばれる１種または２種以上の元素、Ｄは、Ｓｉ、Ｇｅ、Ｓｎ、Ｔｉ、Ｚｒ、Ｈｆから選ばれる１種または２種以上の元素、Ｅは、Ｂ、Ａｌ、Ｇａ、Ｉｎ、Ｓｃ、Ｙ、Ｌａから選ばれる１種または２種以上の元素、Ｘは、Ｏ、Ｎ、Ｆから選ばれる１種または２種以上の元素）で示され、パラメータｄ、ｅ、ｆ、ｇ、ｈが、
０．００００１  ≦  ｄ  ≦  ０．０５
０．０８  ≦  ｅ  ≦  ０．１５
０．２  ≦  ｆ  ≦  ０．４
０  ≦  ｇ  ≦  ０．０５
０．４５  ≦  ｈ  ≦  ０．６５
の条件を全て満たす範囲の組成で表される、請求項１に記載の蛍光体。
【請求項９】
前記パラメータｄ、ｅ、ｆ、ｇ、ｈが、
ｄ＋ｅ  ＝  （２／１６）±０．０５
ｆ＋ｇ  ＝  （５／１６）±０．０５
ｈ  ＝  （９／１６）±０．０５
の条件を全て満たす範囲の値である、請求項８に記載の蛍光体。
【請求項１０】
前記パラメータｆ、ｇが、
１／５  ≦  ｆ／（ｆ＋ｇ）  ≦  ５／５
の条件を満たす、請求項８に記載の蛍光体。
【請求項１１】
前記Ｘ元素がＮとＯとを含み、前記無機化合物中に含まれるＮとＯの原子数の比が、
２／９  ≦  Ｏ／（Ｏ＋Ｎ）  ≦  ７／９
の条件を満たす、請求項８に記載の蛍光体。
【請求項１２】
前記Ｍ元素として少なくともＥｕを含む、請求項８に記載の蛍光体。
【請求項１３】
前記Ａ元素としてＣａ、ＢａおよびＳｒからなる群から少なくとも１つ選択される元素を含み、前記Ｄ元素として少なくともＳｉを含み、前記Ｅ元素として少なくともＡｌを含み、前記Ｘ元素として少なくともＯとＮを含む、請求項８に記載の蛍光体。
【請求項１４】
前記無機化合物の組成式がパラメータｘとｙを用いて
Ｅｕｙ（Ｃａ，Ｂａ）２−ｙＳｉ５−ｘＡｌｘＯ３＋ｘＮ６−ｘ、または、
Ｅｕｙ（Ｃａ，Ｓｒ）２−ｙＳｉ５−ｘＡｌｘＯ３＋ｘＮ６−ｘ
ただし、
０  ≦  ｘ  ≦  ４
０．０００１  ≦  ｙ  ≦  １
で示される、請求項１に記載の蛍光体。
【請求項１５】
前記無機化合物が、平均粒径０．１μｍ以上２０μｍ以下の単結晶粒子あるいは単結晶の集合体である、請求項１に記載の蛍光体。
【請求項１６】
前記無機化合物に含まれる、Ｆｅ、Ｃｏ、Ｎｉ不純物元素の合計が５００ｐｐｍ以下である、請求項１に記載の蛍光体。
【請求項１７】
請求項１に記載の無機化合物からなる蛍光体と他の結晶相あるいはアモルファス相との混合物から構成され、蛍光体の含有量が２０質量％以上である、請求項１に記載の蛍光体。
【請求項１８】
前記他の結晶相あるいはアモルファス相が導電性を持つ無機物質である、請求項１７に記載の蛍光体。
【請求項１９】
前記導電性を持つ無機物質がＺｎ、Ａｌ、Ｇａ、Ｉｎ、Ｓｎから選ばれる１種または２種以上の元素を含む酸化物、酸窒化物、または窒化物、あるいはこれらの混合物である、請求項１８に記載の蛍光体。
【請求項２０】
前記他の結晶相あるいはアモルファス相が前記蛍光体とは異なる無機蛍光体である、請求項１７に記載の蛍光体。
【請求項２１】
励起源を照射することにより４５０ｎｍから６５０ｎｍの範囲の波長にピークを持つ蛍光を発光する、請求項１に記載の蛍光体。
【請求項２２】
前記励起源が１００ｎｍ以上４５０ｎｍ以下の波長を持つ真空紫外線、紫外線または可視光、電子線またはＸ線である、請求項２１に記載の蛍光体。
【請求項２３】
前記Ａ２（Ｄ，Ｅ）５Ｘ９で示される結晶、前記Ｃａ２Ｓｉ５Ｏ３Ｎ６で示される結晶、あるいは前記Ｃａ２Ｓｉ５Ｏ３Ｎ６で示される結晶と同一の結晶構造を有する無機結晶にＥｕが固溶してなり、２９０ｎｍから４５０ｎｍの光を照射すると４５０ｎｍ以上６５０ｎｍ以下の青色から赤色の蛍光を発する、請求項１に記載の蛍光体。
【請求項２４】
励起源が照射されたときに発光する色がＣＩＥ１９３１色度座標上の（ｘ，ｙ）の値で、
０  ≦  ｘ  ≦  ０．８
０  ≦  ｙ  ≦  ０．９
の条件を満たす、請求項１に記載の蛍光体。
【請求項２５】
金属化合物の混合物であって焼成することにより、請求項１に記載の蛍光体を構成しうる原料混合物を、窒素を含有する不活性雰囲気中において１２００℃以上２２００℃以下の温度範囲で焼成する、請求項１に記載の蛍光体の製造方法。
【請求項２６】
前記金属化合物の混合物が、Ｍを含有する化合物と、Ａを含有する化合物と、Ｄを含有する化合物と、Ｅを含有する化合物と、Ｘを含有する化合物（ただし、Ｍは、Ｍｎ、Ｃｅ、Ｐｒ、Ｎｄ、Ｓｍ、Ｅｕ、Ｔｂ、Ｄｙ、Ｙｂから選ばれる１種または２種以上の元素、Ａは、Ｍｇ、Ｃａ、Ｓｒ、Ｂａから選ばれる１種または２種以上の元素、Ｄは、Ｓｉ、Ｇｅ、Ｓｎ、Ｔｉ、Ｚｒ、Ｈｆから選ばれる１種または２種以上の元素、Ｅは、Ｂ、Ａｌ、Ｇａ、Ｉｎ、Ｓｃ、Ｙ、Ｌａから選ばれる１種または２種以上の元素、Ｘは、Ｏ、Ｎ、Ｆから選ばれる１種または２種以上の元素）とからなる、請求項２５に記載の蛍光体の製造方法。
【請求項２７】
前記Ｍを含有する化合物が、Ｍを含有する金属、ケイ化物、酸化物、炭酸塩、窒化物、酸窒化物、塩化物、フッ化物、または酸フッ化物から選ばれる単体または２種以上の混合物であり、前記Ａを含有する化合物が、Ａを含有する金属、ケイ化物、酸化物、炭酸塩、窒化物、酸窒化物、塩化物、フッ化物、または酸フッ化物から選ばれる単体または２種以上の混合物であり、前記Ｄを含有する化合物が、金属、ケイ化物、酸化物、炭酸塩、窒化物、酸窒化物、塩化物、フッ化物、または酸フッ化物から選ばれる単体または２種以上の混合物である、請求項２６に記載の蛍光体の製造方法。
【請求項２８】
前記金属化合物の混合物が、少なくとも、ユーロピウムの窒化物または酸化物と、カルシウム、バリウムおよびストロンチウムからなる群から少なくとも１つ選択される元素の窒化物または酸化物または炭酸塩と、酸化ケイ素または窒化ケイ素とを含有する、請求項２６に記載の蛍光体の製造方法。
【請求項２９】
前記窒素を含有する不活性雰囲気が０．１ＭＰａ以上１００ＭＰａ以下の圧力範囲の窒素ガス雰囲気である、請求項２５に記載の蛍光体の製造方法。
【請求項３０】
焼成炉の発熱体、断熱体、または試料容器に黒鉛を使用する請求項２５に記載の蛍光体の製造方法。
【請求項３１】
粉体または凝集体形状の金属化合物を、嵩密度４０％以下の充填率に保持した状態で容器に充填した後に焼成することを特徴とする、請求項２５に記載の蛍光体の製造方法。
【請求項３２】
焼成に使う容器が窒化ホウ素製であることを特徴とする、請求項２５に記載の蛍光体の製造方法。
【請求項３３】
金属化合物の粉体粒子または凝集体の平均粒径が５００μｍ以下である、請求項２５に記載の蛍光体の製造方法。
【請求項３４】
スプレイドライヤ、ふるい分け、または風力分級により、金属化合物の凝集体の平均粒径を５００μｍ以下に制御する、請求項２５に記載の蛍光体の製造方法。
【請求項３５】
焼結手段がホットプレスによることなく、専ら常圧焼結法もしくはガス圧焼結法による手段である、請求項２５に記載の蛍光体の製造方法。
【請求項３６】
粉砕、分級、酸処理から選ばれる１種ないし複数の手法により、焼成により合成した蛍光体粉末の平均粒径を５０ｎｍ以上２０μｍ以下に粒度調整することを特徴とする、請求項２５に記載の蛍光体の製造方法。
【請求項３７】
焼成後の蛍光体粉末、あるいは粉砕処理後の蛍光体粉末、もしくは粒度調整後の蛍光体粉末を、１０００℃以上で焼成温度以下の温度で熱処理することを特徴とする、請求項２５に記載の蛍光体の製造方法。
【請求項３８】
前記金属化合物の混合物に、焼成温度以下の温度で液相を生成する無機化合物を添加して焼成することを特徴とする、請求項２５に記載の蛍光体の製造方法。
【請求項３９】
前記焼成温度以下の温度で液相を生成する無機化合物が、Ｌｉ、Ｎａ、Ｋ、Ｍｇ、Ｃａ、Ｓｒ、Ｂａから選ばれる１種または２種以上の元素のフッ化物、塩化物、ヨウ化物、臭化物、あるいはリン酸塩の１種または２種以上の混合物であることを特徴とする、請求項３８に記載の蛍光体の製造方法。
【請求項４０】
焼成後に溶剤で洗浄することにより、焼成温度以下の温度で液相を生成する無機化合物の含有量を低減させることを特徴とする、請求項３８に記載の蛍光体の製造方法。
【請求項４１】
少なくとも発光体と蛍光体とから構成される発光装置において、少なくとも請求項１に記載の蛍光体を用いることを特徴とする発光装置。
【請求項４２】
前記発光体が３３０〜５００ｎｍの波長の光を発する発光ダイオード（ＬＥＤ）、レーザダイオード（ＬＤ）、半導体レーザ、または有機ＥＬ発光体（ＯＬＥＤ）である、請求項４１に記載の発光装置。
【請求項４３】
前記発光装置が、白色発光ダイオード、または白色発光ダイオードを複数含む照明器具、液晶パネル用バックライトである、請求項４１に記載の発光装置。
【請求項４４】
前記発光体がピーク波長３００〜４５０ｎｍの紫外または可視光を発し、請求項１に記載の蛍光体が発する青色から赤色光と他の蛍光体が発する４５０ｎｍ以上の波長の光を混合することにより白色光または白色光以外の光を発することを特徴とする、請求項４１に記載の発光装置。
【請求項４５】
前記蛍光体は、前記発光体によりピーク波長４２０ｎｍ〜５００ｎｍ以下の光を発する青色蛍光体をさらに含む、請求項４１に記載の発光装置。
【請求項４６】
前記青色蛍光体が、ＡｌＮ：（Ｅｕ，Ｓｉ）、ＢａＭｇＡｌ１０Ｏ１７：Ｅｕ、ＳｒＳｉ９Ａｌ１９ＯＮ３１：Ｅｕ、ＬａＳｉ９Ａｌ１９Ｎ３２：Ｅｕ、α−サイアロン：Ｃｅ、ＪＥＭ：Ｃｅから選ばれる、請求項４５に記載の発光装置。
【請求項４７】
前記蛍光体は、前記発光体によりピーク波長５００ｎｍ以上５５０ｎｍ以下の光を発する緑色蛍光体をさらに含む、請求項４１に記載の発光装置。
【請求項４８】
前記緑色蛍光体が、β−サイアロン：Ｅｕ、（Ｂａ，Ｓｒ，Ｃａ，Ｍｇ）２ＳｉＯ４：Ｅｕ、（Ｃａ，Ｓｒ，Ｂａ）Ｓｉ２Ｏ２Ｎ２：Ｅｕから選ばれる、請求項４７に記載の発光装置。
【請求項４９】
前記蛍光体は、前記発光体によりピーク波長５５０ｎｍ以上６００ｎｍ以下の光を発する黄色蛍光体をさらに含む、請求項４１に記載の発光装置。
【請求項５０】
前記黄色蛍光体が、ＹＡＧ：Ｃｅ、α−ｓｉａｌｏｎ：Ｅｕ、ＣａＡｌＳｉＮ３：Ｃｅ、Ｌａ３Ｓｉ６Ｎ１１：Ｃｅから選ばれる、請求項４９に記載の発光装置。
【請求項５１】
前記蛍光体は、前記発光体によりピーク波長６００ｎｍ以上７００ｎｍ以下の光を発する赤色蛍光体をさらに含む、請求項４１に記載の発光装置。
【請求項５２】
前記赤色蛍光体が、ＣａＡｌＳｉＮ３：Ｅｕ、（Ｃａ，Ｓｒ）ＡｌＳｉＮ３：Ｅｕ、Ｃａ２Ｓｉ５Ｎ８：Ｅｕ、Ｓｒ２Ｓｉ５Ｎ８：Ｅｕから選ばれる、請求項５１に記載の発光装置。
【請求項５３】
前記発光体が３２０〜４５０ｎｍの波長の光を発するＬＥＤである、請求項４１に記載の発光装置。
【請求項５４】
励起源と蛍光体から構成される画像表示装置において、少なくとも請求項１に記載の蛍光体を用いることを特徴とする画像表示装置。
【請求項５５】
前記画像表示装置が、蛍光表示管（ＶＦＤ）、フィールドエミッションディスプレイ（ＦＥＤ）、プラズマディスプレイパネル（ＰＤＰ）、陰極線管（ＣＲＴ）、液晶ディスプレイ（ＬＣＤ）のいずれかである、請求項５４に記載の画像表示装置。
【請求項５６】
請求項１に記載の無機化合物からなる顔料。
【請求項５７】
請求項１に記載の無機化合物からなる紫外線吸収剤。
【発明の詳細な説明】
【技術分野】
【０００１】
本発明は、Ａ２（Ｄ，Ｅ）５Ｘ９（ただし、Ａは、Ｍｇ、Ｃａ、Ｓｒ、Ｂａから選ばれる１種または２種以上の元素、Ｄは、Ｓｉ、Ｇｅ、Ｓｎ、Ｔｉ、Ｚｒ、Ｈｆから選ばれる１種または２種以上の元素、Ｅは、Ｂ、Ａｌ、Ｇａ、Ｉｎ、Ｓｃ、Ｙ、Ｌａから選ばれる１種または２種以上の元素、Ｘは、Ｏ、Ｎ、Ｆから選ばれる１種または２種以上の元素）で示される結晶、あるいは、Ｃａ２Ｓｉ５Ｏ３Ｎ６で示される結晶、あるいは、Ｃａ２Ｓｉ５Ｏ３Ｎ６で示される結晶と同一の結晶構造を有する無機結晶、あるいはこれらの結晶の固溶体結晶に、Ｍ元素（ただしＭは、Ｍｎ、Ｃｅ、Ｐｒ、Ｎｄ、Ｓｍ、Ｅｕ、Ｔｂ、Ｄｙ、Ｙｂから選ばれる１種または２種以上の元素）が固溶した無機化合物からなる蛍光体とその製造方法、およびその用途に関する。
【背景技術】
【０００２】
蛍光体は、蛍光表示管（ＶＦＤ（Ｖａｃｕｕｍ−Ｆｌｕｏｒｅｓｃｅｎｔ  Ｄｉｓｐｌａｙ））、フィールドエミッションディスプレイ（ＦＥＤ（Ｆｉｅｌｄ  Ｅｍｉｓｓｉｏｎ  Ｄｉｓｐｌａｙ）またはＳＥＤ（Ｓｕｒｆａｃｅ−Ｃｏｎｄｕｃｔｉｏｎ  Ｅｌｅｃｔｒｏｎ−Ｅｍｉｔｔｅｒ  Ｄｉｓｐｌａｙ））、プラズマディスプレイパネル（ＰＤＰ（Ｐｌａｓｍａ  Ｄｉｓｐｌａｙ  Ｐａｎｅｌ））、陰極線管（ＣＲＴ（Ｃａｔｈｏｄｅ−Ｒａｙ  Ｔｕｂｅ））、液晶ディスプレイバックライト（Ｌｉｑｕｉｄ−Ｃｒｙｓｔａｌ  Ｄｉｓｐｌａｙ  Ｂａｃｋｌｉｇｈｔ）、白色発光ダイオード（ＬＥＤ（Ｌｉｇｈｔ−Ｅｍｉｔｔｉｎｇ  Ｄｉｏｄｅ））などに用いられている。これらのいずれの用途においても、蛍光体を発光させるためには、蛍光体を励起するためのエネルギーを蛍光体に供給する必要があり、蛍光体は真空紫外線、紫外線、電子線、青色光などの高いエネルギーを有した励起源により励起されて、青色光、緑色光、黄色光、橙色光、赤色光等の可視光線を発する。しかしながら、蛍光体は前記のような励起源に曝される結果、蛍光体の輝度が低下し易く、輝度低下のない蛍光体が求められている。そのため、従来のケイ酸塩蛍光体、リン酸塩蛍光体、アルミン酸塩蛍光体、硫化物蛍光体などの蛍光体に代わり、高エネルギーの励起においても輝度低下の少ない蛍光体として、サイアロン蛍光体、酸窒化物蛍光体、窒化物蛍光体などの、結晶構造に窒素を含有する無機結晶を母体とする蛍光体が提案されている。【０００３】
このサイアロン蛍光体の一例は、概略以下に述べるような製造プロセスによって製造される。まず、窒化ケイ素（Ｓｉ３Ｎ４）、窒化アルミニウム（ＡｌＮ）、酸化ユーロピウム（Ｅｕ２Ｏ３）を所定のモル比に混合し、１気圧（０．１ＭＰａ）の窒素中において１７００℃の温度で１時間保持してホットプレス法により焼成して製造される（例えば、特許文献１参照）。このプロセスで得られるＥｕ２＋イオンを付活したαサイアロンは、４５０から５００ｎｍの青色光で励起されて５５０から６００ｎｍの黄色の光を発する蛍光体となることが報告されている。また、αサイアロンの結晶構造を保ったまま、ＳｉとＡｌの割合や酸素と窒素の割合を変えることにより、発光波長が変化することが知られている（例えば、特許文献２および特許文献３参照）。【０００４】
サイアロン蛍光体の別の例として、β型サイアロンにＥｕ２＋を付活した緑色の蛍光体が知られている（特許文献４参照）。この蛍光体では、結晶構造を保ったまま酸素含有量を変化させることにより発光波長が短波長に変化することが知られている（例えば、特許文献５参照）。また、Ｃｅ３＋を付活すると青色の蛍光体となることが知られている（例えば、特許文献６参照）。【０００５】
酸窒化物蛍光体の一例は、ＪＥＭ相（ＬａＡｌ（Ｓｉ６−ｚＡｌｚ）Ｎ１０−ｚＯｚ）を母体結晶としてＣｅを付活させた青色蛍光体（特許文献７参照）が知られている。この蛍光体では、結晶構造を保ったままＬａの一部をＣａで置換することにより、励起波長が長波長化するとともに発光波長が長波長化することが知られている。【０００６】
酸窒化物蛍光体の別の例として、Ｌａ−Ｎ結晶Ｌａ３Ｓｉ８Ｎ１１Ｏ４を母体結晶としてＣｅを付活させた青色蛍光体（特許文献８参照）が知られている。【０００７】
窒化物蛍光体の一例は、ＣａＡｌＳｉＮ３を母体結晶としてＥｕ２＋を付活させた赤色蛍光体（特許文献９参照）が知られている。この蛍光体を用いることにより、白色ＬＥＤの演色性を向上させる効果がある。光学活性元素としてＣｅを添加した蛍光体は橙色の蛍光体と報告されている。【０００８】
このように、蛍光体は、母体となる結晶と、それに固溶させる金属イオン（付活イオン）の組み合わせで、発光色が決まる。さらに、母体結晶と付活イオンの組み合わせは、発光スペクトル、励起スペクトルなどの発光特性や、化学的安定性、熱的安定性を決めるため、母体結晶が異なる場合や付活イオンが異なる場合は、異なる蛍光体と見なされる。また、化学組成が同じであっても結晶構造が異なる材料は、母体結晶が異なることにより発光特性や安定性が異なるため、異なる蛍光体と見なされる。【０００９】
さらに、多くの蛍光体においては母体結晶の結晶構造を保ったまま、構成する元素の種類を置換することが可能であり、これにより発光色を変化させることが行われている。例えば、ＹＡＧにＣｅを添加した蛍光体は緑色発光をするが、ＹＡＧ結晶中のＹの一部をＧｄで、Ａｌの一部をＧａで置換した蛍光体は黄色発光を呈する。さらに、ＣａＡｌＳｉＮ３にＥｕを添加した蛍光体においては、Ｃａの一部をＳｒで置換することにより結晶構造を保ったまま組成が変化し、発光波長が短波長化することが知られている。このように、結晶構造を保ったまま元素置換を行った蛍光体は、同じグループの材料と見なされる。【００１０】
これらのことから、新規蛍光体の開発においては、新規の結晶構造を持つ母体結晶を見つけることが重要であり、このような母体結晶に発光を担う金属イオンを付活して蛍光特性を発現させることにより、新規の蛍光体を提案することができる。
【先行技術文献】
【特許文献】
【００１１】
【特許文献１】特許第３６６８７７０号明細書
【特許文献２】特許第３８３７５５１号明細書
【特許文献３】特許第４５２４３６８号明細書
【特許文献４】特許第３９２１５４５号明細書
【特許文献５】国際公開第２００７／０６６７３３号公報
【特許文献６】国際公開第２００６／１０１０９６号公報
【特許文献７】国際公開第２００５／０１９３７６号公報
【特許文献８】特開２００５−１１２９２２号公報
【特許文献９】特許第３８３７５８８号明細書
【発明の概要】
【発明が解決しようとする課題】
【００１２】
本発明はこのような要望に応えようとするものであり、目的のひとつは、従来の蛍光体とは異なる発光特性（発光色や励起特性、発光スペクトル）を有し、かつ、４７０ｎｍ以下のＬＥＤと組み合わせた場合でも発光強度が高く、化学的および熱的に安定な無機蛍光体を提供することにある。本発明のもうひとつの目的として、係る蛍光体を用いた耐久性に優れた発光装置および耐久性に優れる画像表示装置を提供することにある。
【課題を解決するための手段】
【００１３】
本発明者らにおいては、かかる状況の下で、窒素を含む新しい結晶およびこの結晶構造中の金属元素やＮを他の元素で置換した結晶を母体とする蛍光体について詳細な研究を行い、Ａ２（Ｄ，Ｅ）５Ｘ９で示される結晶、および、Ｃａ２Ｓｉ５Ｏ３Ｎ６で示される結晶、あるいはＣａ２Ｓｉ５Ｏ３Ｎ６と同一の結晶構造を持つ結晶を母体とする無機蛍光体が、高輝度の蛍光を発することを見いだした。また、特定の組成では、青色から赤色の発光を示すことを見いだした。【００１４】
さらに、この蛍光体を用いることにより、高い発光効率を有し温度変動が小さい白色発光ダイオード（発光装置）や、それを用いた照明器具や、鮮やかな発色の画像表示装置が得られることを見いだした。【００１５】
本発明者は、上記実情に鑑み鋭意研究を重ねた結果、以下に記載する構成を講ずることによって特定波長領域で高い輝度の発光現象を示す蛍光体を提供することに成功した。また、以下の方法を用いて優れた発光特性を持つ蛍光体を製造することに成功した。さらに、この蛍光体を使用し、以下に記載する構成を講ずることによって優れた特性を有する発光装置、照明器具、画像表示装置、顔料、紫外線吸収材を提供することにも成功したもので、その構成は、以下に記載のとおりである。【００１６】
（１）少なくともＡ元素とＤ元素とＥ元素とＸ元素（ただし、Ａは、Ｍｇ、Ｃａ、Ｓｒ、Ｂａから選ばれる１種または２種以上の元素、Ｄは、Ｓｉ、Ｇｅ、Ｓｎ、Ｔｉ、Ｚｒ、Ｈｆから選ばれる１種または２種以上の元素、Ｅは、Ｂ、Ａｌ、Ｇａ、Ｉｎ、Ｓｃ、Ｙ、Ｌａから選ばれる１種または２種以上の元素、Ｘは、Ｏ、Ｎ、Ｆから選ばれる１種または２種以上の元素）の元素を含み、Ａ２（Ｄ，Ｅ）５Ｘ９で示される結晶、あるいは、Ｃａ２Ｓｉ５Ｏ３Ｎ６で示される結晶、あるいは、Ｃａ２Ｓｉ５Ｏ３Ｎ６で示される結晶と同一の結晶構造を有する無機結晶に、Ｍ元素（ただしＭは、Ｍｎ、Ｃｅ、Ｐｒ、Ｎｄ、Ｓｍ、Ｅｕ、Ｔｂ、Ｄｙ、Ｙｂから選ばれる１種または２種以上の元素）が固溶した無機化合物からなる蛍光体。ここで、Ｅ元素は、下記に示すようにｘ＝０で無機結晶に含まれない任意成分となり得る。すなわち、上述の「Ｅ元素」は、「必要に応じてＥ元素」と書き換えることができる。
（２）前記Ａ２（Ｄ，Ｅ）５Ｘ９で示される結晶は、少なくともＡ元素に、Ｃａ、ＢａおよびＳｒからなる群から少なくとも１つ選択される元素を含み、Ｄ元素にＳｉを含み、必要に応じてＥ元素にＡｌを含み、Ｘ元素にＮを含み、必要に応じてＸ元素にＯを含む、前記（１）に記載の蛍光体。
（３）前記Ｃａ２Ｓｉ５Ｏ３Ｎ６で示される結晶と同一の結晶構造を有する無機結晶が、Ｃａ２Ｓｉ５Ｏ３Ｎ６、（Ｃａ，Ｂａ）２Ｓｉ５Ｏ３Ｎ６、または、（Ｃａ，Ｓｒ）２Ｓｉ５Ｏ３Ｎ６である、前記（１）に記載の蛍光体。
（４）前記Ｃａ２Ｓｉ５Ｏ３Ｎ６で示される結晶と同一の結晶構造を有する無機結晶が、（Ｃａ，Ｂａ）２Ｓｉ５−ｘＡｌｘＯ３＋ｘＮ６−ｘまたは（Ｃａ，Ｓｒ）２Ｓｉ５−ｘＡｌｘＯ３＋ｘＮ６−ｘ（ただし、０  ≦  ｘ  ≦  ４）の組成式で示される、前記（１）に記載の蛍光体。
（５）前記Ｍ元素がＥｕである、前記（１）に記載の蛍光体。
（６）前記Ａ２（Ｄ，Ｅ）５Ｘ９で示される結晶あるいは前記Ｃａ２Ｓｉ５Ｏ３Ｎ６で示される結晶と同一の結晶構造を有する無機結晶が、単斜晶系の結晶である、前記（１）に記載の蛍光体。
（７）前記Ａ２（Ｄ，Ｅ）５Ｘ９で示される結晶あるいは前記Ｃａ２Ｓｉ５Ｏ３Ｎ６で示される結晶と同一の結晶構造を有する無機結晶が、単斜晶系の結晶であり、空間群Ｃｍの対称性を持ち、格子定数ａ、ｂ、ｃが、
ａ  ＝  ０．７０５８８±０．０５  ｎｍ
ｂ  ＝  ２．３７４８０±０．０５  ｎｍ
ｃ  ＝  ０．９６３４１±０．０５  ｎｍ
の範囲の値である、前記（１）に記載の蛍光体。
（８）前記無機化合物は、組成式ＭｄＡｅＤｆＥｇＸｈ（ただし、式中ｄ＋ｅ＋ｆ＋ｇ＋ｈ＝１であり、Ｍは、Ｍｎ、Ｃｅ、Ｐｒ、Ｎｄ、Ｓｍ、Ｅｕ、Ｔｂ、Ｄｙ、Ｙｂから選ばれる１種または２種以上の元素、Ａは、Ｍｇ、Ｃａ、Ｓｒ、Ｂａから選ばれる１種または２種以上の元素、Ｄは、Ｓｉ、Ｇｅ、Ｓｎ、Ｔｉ、Ｚｒ、Ｈｆから選ばれる１種または２種以上の元素、Ｅは、Ｂ、Ａｌ、Ｇａ、Ｉｎ、Ｓｃ、Ｙ、Ｌａから選ばれる１種または２種以上の元素、Ｘは、Ｏ、Ｎ、Ｆから選ばれる１種または２種以上の元素）で示され、パラメータｄ、ｅ、ｆ、ｇ、ｈが、
０．００００１  ≦  ｄ  ≦  ０．０５
０．０８  ≦  ｅ  ≦  ０．１５
０．２  ≦  ｆ  ≦  ０．４
０  ≦  ｇ  ≦  ０．０５
０．４５  ≦  ｈ  ≦  ０．６５
の条件を全て満たす範囲の組成で表される、前記（１）に記載の蛍光体。
（９）前記パラメータｄ、ｅ、ｆ、ｇ、ｈが、
ｄ＋ｅ  ＝  （２／１６）±０．０５
ｆ＋ｇ  ＝  （５／１６）±０．０５
ｈ  ＝  （９／１６）±０．０５
の条件を全て満たす範囲の値である、前記（８）に記載の蛍光体。
（１０）前記パラメータｆ、ｇが、
１／５  ≦  ｆ／（ｆ＋ｇ）  ≦  ５／５
の条件を満たす、前記（８）に記載の蛍光体。
（１１）前記Ｘ元素がＮとＯとを含み、前記無機化合物中に含まれるＮとＯの原子数の比が、
２／９  ≦  Ｏ／（Ｏ＋Ｎ）  ≦  ７／９
の条件を満たす、前記（８）に記載の蛍光体。
（１２）前記Ｍ元素として少なくともＥｕを含む、前記（８）に記載の蛍光体。
（１３）前記Ａ元素としてＣａ、ＢａおよびＳｒからなる群から少なくとも１つ選択される元素を含み、前記Ｄ元素として少なくともＳｉを含み、前記Ｅ元素として少なくともＡｌを含み、前記Ｘ元素として少なくともＯとＮを含む、前記（８）に記載の蛍光体。
（１４）前記無機化合物の組成式がパラメータｘとｙを用いて
Ｅｕｙ（Ｃａ，Ｂａ）２ーｙＳｉ５−ｘＡｌｘＯ３＋ｘＮ６−ｘ、または、
Ｅｕｙ（Ｃａ，Ｓｒ）２−ｙＳｉ５−ｘＡｌｘＯ３＋ｘＮ６−ｘ
ただし、
０  ≦  ｘ  ≦  ４
０．０００１  ≦  ｙ  ≦  １
で示される、前記（１）に記載の蛍光体。
（１５）前記無機化合物が、平均粒径０．１μｍ以上２０μｍ以下の単結晶粒子あるいは単結晶の集合体である、前記（１）に記載の蛍光体。
（１６）前記無機化合物に含まれる、Ｆｅ、Ｃｏ、Ｎｉ不純物元素の合計が５００ｐｐｍ以下である、前記（１）に記載の蛍光体。
（１７）前記（１）に記載の無機化合物からなる蛍光体と他の結晶相あるいはアモルファス相との混合物から構成され、蛍光体の含有量が２０質量％以上である、前記（１）に記載の蛍光体。
（１８）前記他の結晶相あるいはアモルファス相が導電性を持つ無機物質である、前記（１７）に記載の蛍光体。
（１９）前記導電性を持つ無機物質がＺｎ、Ａｌ、Ｇａ、Ｉｎ、Ｓｎから選ばれる１種または２種以上の元素を含む酸化物、酸窒化物、または窒化物、あるいはこれらの混合物である、前記（１８）に記載の蛍光体。
（２０）前記他の結晶相あるいはアモルファス相が前記蛍光体とは異なる無機蛍光体である、前記（１７）に記載の蛍光体。
（２１）励起源を照射することにより４５０ｎｍから６５０ｎｍの範囲の波長にピークを持つ蛍光を発光する、前記（１）に記載の蛍光体。
（２２）前記励起源が１００ｎｍ以上４５０ｎｍ以下の波長を持つ真空紫外線、紫外線または可視光、電子線またはＸ線である、前記（２１）に記載の蛍光体。
（２３）前記Ａ２（Ｄ，Ｅ）５Ｘ９で示される結晶、前記Ｃａ２Ｓｉ５Ｏ３Ｎ６で示される結晶、あるいは前記Ｃａ２Ｓｉ５Ｏ３Ｎ６で示される結晶と同一の結晶構造を有する無機結晶にＥｕが固溶してなり、２９０ｎｍから４５０ｎｍの光を照射すると４５０ｎｍ以上６５０ｎｍ以下の青色から赤色の蛍光を発する、前記（１）に記載の蛍光体。
（２４）励起源が照射されたときに発光する色がＣＩＥ１９３１色度座標上の（ｘ，ｙ）の値で、
０  ≦  ｘ  ≦  ０．８
０  ≦  ｙ  ≦  ０．９
の条件を満たす、前記（１）に記載の蛍光体。
（２５）金属化合物の混合物であって焼成することにより、前記（１）に記載の蛍光体を構成しうる原料混合物を、窒素を含有する不活性雰囲気中において１２００℃以上２２００℃以下の温度範囲で焼成する、前記（１）に記載の蛍光体の製造方法。
（２６）前記金属化合物の混合物が、Ｍを含有する化合物と、Ａを含有する化合物と、Ｄを含有する化合物と、Ｅを含有する化合物と、Ｘを含有する化合物（ただし、Ｍは、Ｍｎ、Ｃｅ、Ｐｒ、Ｎｄ、Ｓｍ、Ｅｕ、Ｔｂ、Ｄｙ、Ｙｂから選ばれる１種または２種以上の元素、Ａは、Ｍｇ、Ｃａ、Ｓｒ、Ｂａから選ばれる１種または２種以上の元素、Ｄは、Ｓｉ、Ｇｅ、Ｓｎ、Ｔｉ、Ｚｒ、Ｈｆから選ばれる１種または２種以上の元素、Ｅは、Ｂ、Ａｌ、Ｇａ、Ｉｎ、Ｓｃ、Ｙ、Ｌａから選ばれる１種または２種以上の元素、Ｘは、Ｏ、Ｎ、Ｆから選ばれる１種または２種以上の元素）とからなる、前記（２５）に記載の蛍光体の製造方法。
（２７）前記Ｍを含有する化合物が、Ｍを含有する金属、ケイ化物、酸化物、炭酸塩、窒化物、酸窒化物、塩化物、フッ化物、または酸フッ化物から選ばれる単体または２種以上の混合物であり、前記Ａを含有する化合物が、Ａを含有する金属、ケイ化物、酸化物、炭酸塩、窒化物、酸窒化物、塩化物、フッ化物、または酸フッ化物から選ばれる単体または２種以上の混合物であり、前記Ｄを含有する化合物が、金属、ケイ化物、酸化物、炭酸塩、窒化物、酸窒化物、塩化物、フッ化物、または酸フッ化物から選ばれる単体または２種以上の混合物である、前記（２６）に記載の蛍光体の製造方法。
（２８）前記金属化合物の混合物が、少なくとも、ユーロピウムの窒化物または酸化物と、カルシウム、バリウムおよびストロンチウムからなる群から選択される元素の窒化物または酸化物または炭酸塩と、酸化ケイ素または窒化ケイ素とを含有する、前記（２６）に記載の蛍光体の製造方法。
（２９）前記窒素を含有する不活性雰囲気が０．１ＭＰａ以上１００ＭＰａ以下の圧力範囲の窒素ガス雰囲気である、前記（２５）に記載の蛍光体の製造方法。
（３０）焼成炉の発熱体、断熱体、または試料容器に黒鉛を使用する、前記（２５）に記載の蛍光体の製造方法。
（３１）粉体または凝集体形状の金属化合物を、嵩密度４０％以下の充填率に保持した状態で容器に充填した後に焼成することを特徴とする、前記（２５）に記載の蛍光体の製造方法。
（３２）焼成に使う容器が窒化ホウ素製であることを特徴とする、前記（２５）に記載の蛍光体の製造方法。
（３３）金属化合物の粉体粒子または凝集体の平均粒径が５００μｍ以下である、前記（２５）に記載の蛍光体の製造方法。
（３４）スプレイドライヤ、ふるい分け、または風力分級により、金属化合物の凝集体の平均粒径を５００μｍ以下に制御する、前記（２５）に記載の蛍光体の製造方法。
（３５）焼結手段がホットプレスによることなく、専ら常圧焼結法もしくはガス圧焼結法による手段である、前記（２５）に記載の蛍光体の製造方法。
（３６）粉砕、分級、酸処理から選ばれる１種ないし複数の手法により、焼成により合成した蛍光体粉末の平均粒径を５０ｎｍ以上２０μｍ以下に粒度調整することを特徴とする、前記（２５）に記載の蛍光体の製造方法。
（３７）焼成後の蛍光体粉末、あるいは粉砕処理後の蛍光体粉末、もしくは粒度調整後の蛍光体粉末を、１０００℃以上で焼成温度以下の温度で熱処理することを特徴とする、前記（２５）に記載の蛍光体の製造方法。
（３８）前記金属化合物の混合物に、焼成温度以下の温度で液相を生成する無機化合物を添加して焼成することを特徴とする、前記（２５）に記載の蛍光体の製造方法。
（３９）前記焼成温度以下の温度で液相を生成する無機化合物が、Ｌｉ、Ｎａ、Ｋ、Ｍｇ、Ｃａ、Ｓｒ、Ｂａから選ばれる１種または２種以上の元素のフッ化物、塩化物、ヨウ化物、臭化物、あるいはリン酸塩の１種または２種以上の混合物であることを特徴とする、前記（３８）に記載の蛍光体の製造方法。
（４０）焼成後に溶剤で洗浄することにより、焼成温度以下の温度で液相を生成する無機化合物の含有量を低減させることを特徴とする、前記（３８）に記載の蛍光体の製造方法。
（４１）少なくとも発光体と蛍光体とから構成される発光装置において、少なくとも前記（１）に記載の蛍光体を用いることを特徴とする発光装置。
（４２）前記発光体が３３０〜５００ｎｍの波長の光を発する発光ダイオード（ＬＥＤ）、レーザダイオード（ＬＤ）、半導体レーザ、または有機ＥＬ発光体（ＯＬＥＤ）である、前記（４１）に記載の発光装置。
（４３）前記発光装置が、白色発光ダイオード、または白色発光ダイオードを複数含む照明器具、液晶パネル用バックライトである、前記（４１）に記載の発光装置。
（４４）前記発光体がピーク波長３００〜４５０ｎｍの紫外または可視光を発し、前記（１）に記載の蛍光体が発する青色から赤色光と他の蛍光体が発する４５０ｎｍ以上の波長の光を混合することにより白色光または白色光以外の光を発することを特徴とする、前記（４１）に記載の発光装置。
（４５）前記蛍光体は、前記発光体によりピーク波長４２０ｎｍ〜５００ｎｍ以下の光を発する青色蛍光体をさらに含む、前記（４１）に記載の発光装置。
（４６）前記青色蛍光体が、ＡｌＮ：（Ｅｕ，Ｓｉ）、ＢａＭｇＡｌ１０Ｏ１７：Ｅｕ、ＳｒＳｉ９Ａｌ１９ＯＮ３１：Ｅｕ、ＬａＳｉ９Ａｌ１９Ｎ３２：Ｅｕ、α−サイアロン：Ｃｅ、ＪＥＭ：Ｃｅから選ばれる、前記（４５）に記載の発光装置。
（４７）前記蛍光体は、前記発光体によりピーク波長５００ｎｍ以上５５０ｎｍ以下の光を発する緑色蛍光体をさらに含む、前記（４１）に記載の発光装置。
（４８）前記緑色蛍光体が、β−サイアロン：Ｅｕ、（Ｂａ，Ｓｒ，Ｃａ，Ｍｇ）２ＳｉＯ４：Ｅｕ、（Ｃａ，Ｓｒ，Ｂａ）Ｓｉ２Ｏ２Ｎ２：Ｅｕから選ばれる、前記（４７）に記載の発光装置。
（４９）前記蛍光体は、前記発光体によりピーク波長５５０ｎｍ以上６００ｎｍ以下の光を発する黄色蛍光体をさらに含む、前記（４１）に記載の発光装置。
（５０）前記黄色蛍光体が、ＹＡＧ：Ｃｅ、α−ｓｉａｌｏｎ：Ｅｕ、ＣａＡｌＳｉＮ３：Ｃｅ、Ｌａ３Ｓｉ６Ｎ１１：Ｃｅから選ばれる、前記（４９）に記載の発光装置。
（５１）前記蛍光体は、前記発光体によりピーク波長６００ｎｍ以上７００ｎｍ以下の光を発する赤色蛍光体をさらに含む、前記（４１）に記載の発光装置。
（５２）前記赤色蛍光体が、ＣａＡｌＳｉＮ３：Ｅｕ、（Ｃａ，Ｓｒ）ＡｌＳｉＮ３：Ｅｕ、Ｃａ２Ｓｉ５Ｎ８：Ｅｕ、Ｓｒ２Ｓｉ５Ｎ８：Ｅｕから選ばれる、前記（５１）に記載の発光装置。
（５３）前記発光体が３２０〜４５０ｎｍの波長の光を発するＬＥＤである、前記（４１）に記載の発光装置。
（５４）励起源と蛍光体から構成される画像表示装置において、少なくとも前記（１）に記載の蛍光体を用いることを特徴とする画像表示装置。
（５５）前記画像表示装置が、蛍光表示管（ＶＦＤ）、フィールドエミッションディスプレイ（ＦＥＤ）、プラズマディスプレイパネル（ＰＤＰ）、陰極線管（ＣＲＴ）、液晶ディスプレイ（ＬＣＤ）のいずれかである、前記（５４）に記載の画像表示装置。
（５６）前記（１）に記載の無機化合物からなる顔料。
（５７）前記（１）に記載の無機化合物からなる紫外線吸収剤。
【発明の効果】
【００１７】
本発明の蛍光体は、２価元素と３価元素と４価元素とを含む多元窒化物、または多元酸窒化物、なかでもＡ２（Ｄ，Ｅ）５Ｘ９で示される結晶、および、Ｃａ２Ｓｉ５Ｏ３Ｎ６で示される結晶あるいはそれと同一の結晶構造を持つ他の結晶であるＣａ２Ｓｉ５Ｏ３Ｎ６系結晶を主成分として含有していることにより、従来の酸化物蛍光体や酸窒化物蛍光体より高輝度の発光を示し、特定の組成では青色から赤色の蛍光体として優れている。励起源に曝された場合でも、この蛍光体は、輝度が低下しないため、白色発光ダイオード等の発光装置、照明器具、液晶用バックライト光源、ＶＦＤ、ＦＥＤ、ＰＤＰ、ＣＲＴなどに好適に使用される有用な蛍光体を提供するものである。また、この蛍光体は、紫外線を吸収することから顔料および紫外線吸収剤に好適である。
【図面の簡単な説明】
【００１８】
【図１】Ｃａ２Ｓｉ５Ｏ３Ｎ６結晶の結晶構造を示す図。
【図２】Ｃａ２Ｓｉ５Ｏ３Ｎ６結晶の結晶構造から計算したＣｕＫα線を用いた粉末Ｘ線回折を示す図。
【図３】実施例１５で合成した蛍光体の粉末Ｘ線回折結果を示す図。
【図４】実施例１５で合成した蛍光体の励起スペクトルおよび発光スペクトルを示す図。
【図５】実施例１０で合成した蛍光体の物体色を示す図。
【図６】実施例１２で合成した蛍光体の物体色を示す図。
【図７】本発明による照明器具（砲弾型ＬＥＤ照明器具）を示す概略図。
【図８】本発明による照明器具（基板実装型ＬＥＤ照明器具）を示す概略図。
【図９】本発明による画像表示装置（プラズマディスプレイパネル）を示す概略図。
【図１０】本発明による画像表示装置（フィールドエミッションディスプレイパネル）を示す概略図。
【発明を実施するための形態】
【００１９】
以下、本発明の蛍光体を、図面を参照して詳しく説明する。
本発明の蛍光体は、少なくともＡ元素と、Ｄ元素と、Ｅ元素と、Ｘ元素（ただし、Ａは、Ｍｇ、Ｃａ、Ｓｒ、Ｂａから選ばれる１種または２種以上の元素、Ｄは、Ｓｉ、Ｇｅ、Ｓｎ、Ｔｉ、Ｚｒ、Ｈｆから選ばれる１種または２種以上の元素、Ｅは、Ｂ、Ａｌ、Ｇａ、Ｉｎ、Ｓｃ、Ｙ、Ｌａから選ばれる１種または２種以上の元素、Ｘは、Ｏ、Ｎ、Ｆから選ばれる１種または２種以上の元素）の元素を含み、Ａ２（Ｄ，Ｅ）５Ｘ９で示される結晶、あるいは、Ｃａ２Ｓｉ５Ｏ３Ｎ６で示される結晶、あるいは、Ｃａ２Ｓｉ５Ｏ３Ｎ６で示される結晶と同一の結晶構造を有する無機結晶、あるいはこれらの結晶の固溶体結晶に、Ｍ元素（ただしＭは、Ｍｎ、Ｃｅ、Ｐｒ、Ｎｄ、Ｓｍ、Ｅｕ、Ｔｂ、Ｄｙ、Ｙｂから選ばれる１種または２種以上の元素）が固溶した無機化合物からなる蛍光体は特に高い輝度を示す。
【００２０】
Ｃａ２Ｓｉ５Ｏ３Ｎ６で示される結晶は、本発明者が新たに合成し、結晶構造解析により新規結晶であると確認した、本発明より以前において報告されていない結晶である。
【００２１】
図１は、Ｃａ２Ｓｉ５Ｏ３Ｎ６結晶の結晶構造を示す図である。
【００２２】
本発明者が合成したＣａ１．５４Ｅｕ０．４６Ｓｉ５Ｏ３Ｎ６はＣａ２Ｓｉ５Ｏ３Ｎ６結晶のひとつであり、Ｃａ１．５４Ｅｕ０．４６Ｓｉ５Ｏ３Ｎ６結晶について行った単結晶構造解析によれば、Ｃａ１．５４Ｅｕ０．４６Ｓｉ５Ｏ３Ｎ６結晶は単斜晶系に属し、Ｃｍ空間群（Ｉｎｔｅｒｎａｔｉｏｎａｌ  Ｔａｂｌｅｓ  ｆｏｒ  Ｃｒｙｓｔａｌｌｏｇｒａｐｈｙの８番の空間群）に属し、表１に示す結晶パラメータおよび原子座標位置を占める。表１において、格子定数ａ、ｂ、ｃは単位格子の軸の長さを示し、α、β、γは単位格子の軸間の角度を示す。原子座標は単位格子中の各原子の位置を、単位格子を単位とした０から１の間の値で示す。この結晶中には、Ｅｕ、Ｃａ、Ｓｉ、Ｎ、Ｏの各原子が存在し、Ｅｕは２種類の席（Ｅｕ（１）からＥｕ（２））に存在する解析結果を得た。Ｃａは８種類の席（Ｃａ（１）からＣａ（２）、Ｃａ（３Ａ）およびＣａ（３Ｂ）、Ｃａ（４Ａ）およびＣａ（４Ｂ）、Ｃａ（５Ａ）およびＣａ（５Ｂ））に存在する解析結果を得た。また、Ｓｉは１０種類の席（Ｓｉ（１）からＳｉ（１０））に存在する解析結果を得た。また、Ｎは１４種類の席（Ｎ（１）からＮ（１４））に存在する解析結果を得た。さらに、Ｏは６種類の席（Ｏ（１）からＯ（６））に存在する解析結果を得た。
【００２３】
【表１】
2014017580.tif 000003
【００２４】
表１のデータを使った解析の結果、Ｃａ１．５４Ｅｕ０．４６Ｓｉ５Ｏ３Ｎ６結晶は図１に示す構造であり、Ｓｉと、ＯまたはＮとの結合で構成される４面体が連なった骨格中にＣａ元素が含有された構造を持つことが分かった。この結晶中にはＥｕ等の付活イオンとなるＭ元素はＣａ元素の一部を置換する形で結晶中に取り込まれる。
【００２５】
合成および構造解析したＣａ１．５４Ｅｕ０．４６Ｓｉ５Ｏ３Ｎ６結晶と同一の結晶構造をとる結晶として、Ａ２（Ｄ，Ｅ）５Ｘ９結晶とＡ２Ｓｉ５Ｏ３Ｎ６結晶とＡ２（Ｓｉ，Ａｌ）５（Ｏ，Ｎ）９結晶がある。代表的なＡ元素はＣａ、ＣａとＢａとの混合またはＣａとＳｒとの混合である。Ａ２（Ｄ，Ｅ）５Ｘ９結晶においては、Ｃａ２Ｓｉ５Ｏ３Ｎ６結晶において、Ｃａが入る席にＡが、Ｓｉが入る席にはＤとＥが入り、ＯとＮが入る席にはＸが入ることができる。これにより、結晶構造を保ったまま、Ａ元素が２に対して、ＤとＥが合計で５、Ｘが合計で９の原子数の比とすることができる。ただし、Ａ、Ｄ、ＥのカチオンとＸのアニオンの比は結晶中の電気的中性が保たれる条件を満たすことが望ましい。Ａ２（Ｓｉ，Ａｌ）５（Ｏ，Ｎ）９結晶においては、Ｃａ２Ｓｉ５Ｏ３Ｎ６結晶において、Ｓｉが入る席にはＳｉとＡｌが入り、Ｎが入る席にはＯとＮが入ることができる。これにより、結晶構造を保ったまま、Ａ元素が２に対して、ＳｉとＡｌが合計で５、ＯとＮが合計で９の原子数の比とすることができる。ただし、Ｓｉ／Ａｌ比とＯ／Ｎ比は結晶中の電気的中性が保たれる条件を満たすことが望ましい。
【００２６】
本発明のＣａ２Ｓｉ５Ｏ３Ｎ６系結晶は、Ｘ線回折や中性子線回折により同定することができる。本発明で示すＣａ２Ｓｉ５Ｏ３Ｎ６系結晶のＸ線回折結果と同一の回折を示す物質として、Ａ２（Ｄ，Ｅ）５Ｘ９で示される結晶がある。さらに、Ｃａ２Ｓｉ５Ｏ３Ｎ６結晶において構成元素が他の元素と置き換わることにより格子定数や原子位置が変化した結晶がある。ここで、構成元素が他の元素で置き換わるものとは、例えば、Ｃａ２Ｓｉ５Ｏ３Ｎ６結晶中のＣａの一部または全てが、Ｃａ以外のＡ元素（ただし、Ａは、Ｍｇ、Ｃａ、Ｓｒ、Ｂａから選ばれる１種または２種以上の元素）あるいはＭ元素（ただし、Ｍは、Ｍｎ、Ｃｅ、Ｐｒ、Ｎｄ、Ｓｍ、Ｅｕ、Ｔｂ、Ｄｙ、Ｙｂから選ばれる１種または２種以上の元素）で置換したものがある。さらに、結晶中のＳｉの一部または全てが、Ｓｉ以外のＤ元素（ただし、Ｄは、Ｓｉ、Ｇｅ、Ｓｎ、Ｔｉ、Ｚｒ、Ｈｆから選ばれる１種または２種以上の元素）で置換したものがある。さらに、結晶中のＡｌの一部または全てが、Ａｌ以外のＥ元素（ただし、Ｅは、Ｂ、Ａｌ、Ｇａ、Ｉｎ、Ｓｃ、Ｙ、Ｌａから選ばれる１種または２種以上の元素）で置換したものがある。さらに、結晶中のＯとＮの一部または全てがＯとＮまたはフッ素で置換したものがある。これらの置換は結晶中の全体の電荷が中性となるように置換される。これらの元素置換の結果、結晶構造が変わらないものは、Ｃａ２Ｓｉ５Ｏ３Ｎ６系結晶である。元素の置換により、蛍光体の発光特性、化学的安定性、熱的安定性が変化するので、結晶構造が保たれる範囲に置いて、用途に応じて適時選択すると良い。
【００２７】
Ｃａ２Ｓｉ５Ｏ３Ｎ６系結晶は、その構成成分が他の元素で置き換わったり、Ｅｕなどの付活元素が固溶することによって格子定数は変化するが、結晶構造と原子が占めるサイトとその座標によって与えられる原子位置は骨格原子間の化学結合が切れるほどには大きく変わることはない。本発明では、Ｘ線回折や中性子線回折の結果をＣｍの空間群でリートベルト解析して求めた格子定数および原子座標から計算されたＡｌ−ＮおよびＳｉ−Ｎの化学結合の長さ（近接原子間距離）が、表１に示すＣａ２Ｓｉ５Ｏ３Ｎ６結晶の格子定数と原子座標から計算された化学結合の長さと比べて±５％以内の場合は同一の結晶構造と定義してＣａ２Ｓｉ５Ｏ３Ｎ６系結晶かどうかの判定を行う。この判定基準は、実験によればＣａ２Ｓｉ５Ｏ３Ｎ６系結晶において化学結合の長さが±５％を越えて変化すると化学結合が切れて別の結晶となることが確認されたためである。
【００２８】
さらに、固溶量が小さい場合は、Ｃａ２Ｓｉ５Ｏ３Ｎ６系結晶の簡便な判定方法として次の方法がある。新たな物質について測定したＸ線回折結果から計算した格子定数と表１の結晶構造データを用いて計算した回折のピーク位置（２θ）が主要ピークについて一致したときに当該結晶構造が同じものと特定することができる。
【００２９】
図２は、Ｃａ１．５４Ｅｕ０．４６Ｓｉ５Ｏ３Ｎ６結晶の結晶構造から計算したＣｕＫα線を用いた粉末Ｘ線回折を示す図である。実際の合成では粉末形態の合成品が得られるため、得られた合成品と図２のスペクトルを比較することによりＣａ２Ｓｉ５Ｏ３Ｎ６結晶の合成物が得られたかどうかの判定を行うことができる。
【００３０】
図２と比較対象となる物質を比べることにより、Ｃａ２Ｓｉ５Ｏ３Ｎ６系結晶かどうかの簡易的な判定ができる。Ｃａ２Ｓｉ５Ｏ３Ｎ６系結晶の主要ピークとしては、回折強度の強い１０本程度で判定すると良い。表１は、その意味でＣａ２Ｓｉ５Ｏ３Ｎ６系結晶を特定する上において基準となるもので重要である。また、Ｃａ２Ｓｉ５Ｏ３Ｎ６系結晶の結晶構造を単斜晶の他の晶系を用いても近似的な構造を定義することができ、その場合異なった空間群と格子定数および面指数を用いた表現となるが、Ｘ線回折結果（例えば図２）および結晶構造（例えば図１）に変わりはなく、それを用いた同定方法や同定結果も同一の物となる。このため、本発明では、単斜晶系としてＸ線回折の解析を行うものとする。この表１に基づく物質の同定方法については、後述実施例において具体的に述べることとし、ここでは概略的な説明に留める。
【００３１】
Ｃａ２Ｓｉ５Ｏ３Ｎ６系結晶に、Ｍ元素として、Ｍｎ、Ｃｅ、Ｐｒ、Ｎｄ、Ｓｍ、Ｅｕ、Ｔｂ、Ｄｙ、Ｔｍ、Ｙｂから選ばれる１種または２種以上の元素を付活すると蛍光体が得られる。Ｃａ２Ｓｉ５Ｏ３Ｎ６系結晶の組成、付活元素の種類および量により、励起波長、発光波長、発光強度等の発光特性が変化するので、用途に応じて選択するとよい。
【００３２】
Ａ２（Ｄ，Ｅ）５Ｘ９で示される結晶において、少なくともＡ元素にＣａ、ＢａおよびＳｒからなる群から少なくとも１つ選択される元素を含み、Ｄ元素にＳｉを含み、必要に応じてＥ元素にＡｌを含み、Ｘ元素にＮを含み、必要に応じてＸ元素にＯを含む組成は発光強度が高い。なかでも特に輝度が高いのは、ＡがＣａとＢａの混合であり、ＤがＳｉ、ＥがＡｌ、ＸがＮとＯの組み合わせである（Ｃａ，Ｂａ）２（Ｓｉ，Ａｌ）５（Ｏ，Ｎ）９結晶を母体とする蛍光体である。
【００３３】
Ｃａ２Ｓｉ５Ｏ３Ｎ６で示される結晶と同一の結晶構造を有する無機結晶が、Ｃａ２Ｓｉ５Ｏ３Ｎ６、（Ｃａ，Ｂａ）２Ｓｉ５Ｏ３Ｎ６、または、（Ｃａ，Ｓｒ）２Ｓｉ５Ｏ３Ｎ６である蛍光体は結晶が安定であり、発光強度が高い。
【００３４】
Ｃａ２Ｓｉ５Ｏ３Ｎ６で示される結晶と同一の結晶構造を有する無機結晶が、（Ｃａ，Ｂａ）２Ｓｉ５−ｘＡｌｘＯ３＋ｘＮ６−ｘまたは（Ｃａ，Ｓｒ）２Ｓｉ５−ｘＡｌｘＯ３＋ｘＮ６−ｘ（ただし、０  ≦  ｘ  ≦  ４）の組成式で示される結晶をホストとする蛍光体は、発光強度が高く、組成を変えることにより色調の変化が制御できる蛍光体である。
【００３５】
付活元素ＭとしてＥｕは特に発光強度が高い蛍光体が得られる。
【００３６】
Ａ２（Ｄ，Ｅ）５Ｘ９で示される結晶あるいはＣａ２Ｓｉ５Ｏ３Ｎ６で示される結晶と同一の結晶構造を有する無機結晶において、無機結晶が単斜晶系である結晶は特に安定であり、これらをホスト結晶とする蛍光体は発光強度が高い。
【００３７】
さらに、Ａ２（Ｄ，Ｅ）５Ｘ９で示される結晶あるいはＣａ２Ｓｉ５Ｏ３Ｎ６で示される結晶と同一の結晶構造を有する無機結晶が、単斜晶系の結晶であり、空間群Ｃｍの対称性を持ち、格子定数ａ、ｂ、ｃが、
ａ  ＝  ０．７０５８８±０．０５  ｎｍ
ｂ  ＝  ２．３７４８０±０．０５  ｎｍ
ｃ  ＝  ０．９６３４１±０．０５  ｎｍ
の範囲のものは結晶が特に安定であり、これらをホスト結晶とする蛍光体は発光強度が高い。この範囲を外れると結晶が不安定となり発光強度が低下することがある。
【００３８】
組成式ＭｄＡｅＤｆＥｇＸｈ（ただし、式中ｄ＋ｅ＋ｆ＋ｇ＋ｈ＝１であり、Ｍは、Ｍｎ、Ｃｅ、Ｐｒ、Ｎｄ、Ｓｍ、Ｅｕ、Ｔｂ、Ｄｙ、Ｙｂから選ばれる１種または２種以上の元素、Ａは、Ｍｇ、Ｃａ、Ｓｒ、Ｂａから選ばれる１種または２種以上の元素、Ｄは、Ｓｉ、Ｇｅ、Ｓｎ、Ｔｉ、Ｚｒ、Ｈｆから選ばれる１種または２種以上の元素、Ｅは、Ｂ、Ａｌ、Ｇａ、Ｉｎ、Ｓｃ、Ｙ、Ｌａから選ばれる１種または２種以上の元素、Ｘは、Ｏ、Ｎ、Ｆから選ばれる１種または２種以上の元素）で示され、パラメータｄ、ｅ、ｆ、ｇ、ｈが、
０．００００１  ≦  ｄ  ≦０．０５
０．０８  ≦  ｅ  ≦０．１５
０．２  ≦  ｆ  ≦  ０．４
０  ≦  ｇ  ≦  ０．０５
０．４５  ≦  ｈ  ≦  ０．６５
の条件を全て満たす蛍光体は特に発光強度が高い。
【００３９】
パラメータｄは、付活元素の添加量であり、０．００００１より少ないと発光イオンの量が不十分で輝度が低下する。０．０５より多いと発光イオン間の相互作用による濃度消光のため発光強度が低下する恐れがある。パラメータｅは、Ｃａ等のアルカリ土類元素の組成を表すパラメータであり、０．０８より少ないか０．１５より高いと結晶構造が不安定になり発光強度が低下する。パラメータｆは、Ｓｉ等のＤ元素の組成を表すパラメータであり、０．２より少ないか０．４より高いと結晶構造が不安定になり発光強度が低下する。パラメータｇは、Ａｌ等のＥ元素の組成を表すパラメータであり、０．０５より高いと結晶構造が不安定になり発光強度が低下する。パラメータｈは、Ｏ、Ｎ、Ｆ等のＸ元素の組成を表すパラメータであり、０．４５より少ないか０．６５より高いと結晶構造が不安定になり発光強度が低下する。Ｘ元素はアニオンであり、Ａ、Ｍ、Ｄ、Ｅ元素のカチオンと中性の電荷が保たれるようにＯ、Ｎ、Ｆ比の組成が決まる。
【００４０】
さらに、パラメータｄ、ｅ、ｆ、ｇ、ｈが、
ｄ＋ｅ  ＝  （２／１６）±０．０５
ｆ＋ｇ  ＝  （５／１６）±０．０５
ｈ  ＝  （９／１６）±０．０５
の条件を全て満たす範囲の値の結晶は結晶構造が安定であり特に発光強度が高い。なかでも、
ｄ＋ｅ  ＝  ２／１６
ｆ＋ｇ  ＝  ５／１６
ｈ  ＝  ９／１６
の条件を全て満たす値の結晶、すなわち、（Ｍ，Ａ）２（Ｄ，Ｅ）５Ｘ９の組成を持つ結晶は、結晶構造が特に安定であり特に発光強度が高い。
【００４１】
さらに、パラメータｆ、ｇが、
１／５  ≦  ｆ／（ｆ＋ｇ）  ≦  ５／５
の条件を満たす組成は、結晶構造が安定であり発光強度が高い。
【００４２】
Ｘ元素がＮとＯとを含み、無機化合物中に含まれるＮとＯの原子数の比が、
２／９  ≦  Ｏ／（Ｏ＋Ｎ）  ≦  ７／９
の条件を満たす組成は、結晶構造が安定であり発光強度が高い。
【００４３】
付活元素であるＭ元素として少なくともＥｕを含む蛍光体は、本発明の中でも発光強度が高い蛍光体であり、特定の組成では青色から赤色の蛍光体が得られる。
【００４４】
Ａ元素としてＣａ、ＢａおよびＳｒからなる群から少なくとも１つ選択される元素を含み、Ｄ元素として少なくともＳｉを含み、Ｅ元素として少なくともＡｌを含み、Ｘ元素として少なくともＯとＮを含む組成は、結晶構造が安定であり、発光強度が高い。
【００４５】
組成式がパラメータｘとｙを用いて
Ｅｕｙ（Ｃａ，Ｂａ）２−ｙＳｉ５−ｘＡｌｘＯ３＋ｘＮ６−ｘ、または、
Ｅｕｙ（Ｃａ，Ｓｒ）２−ｙＳｉ５−ｘＡｌｘＯ３＋ｘＮ６−ｘ
ただし、
０  ≦  ｘ  ≦  ４
０．０００１  ≦  ｙ  ≦  １
で示される蛍光体は、安定な結晶構造を保ったままｘとｙのパラメータを変えることによる組成範囲でＥｕ／（Ｃａ＋Ｂａ）比またはＥｕ／（Ｃａ＋Ｓｒ）比、Ｓｉ／Ａｌ比、Ｎ／Ｏ比を変化させることができる。これにより、励起波長や発光波長を連続的に変化させることができるため、材料設計がやりやすい蛍光体である。
【００４６】
無機化合物が、平均粒径０．１μｍ以上２０μｍ以下の単結晶粒子あるいは単結晶の集合体である蛍光体は発光効率が高く、ＬＥＤに実装する場合の操作性がよいため、この範囲の粒径に制御するのがよい。
【００４７】
無機化合物に含まれる、Ｆｅ、Ｃｏ、Ｎｉ不純物元素は発光強度低下の恐れがある。蛍光体中のこれらの元素の合計が５００ｐｐｍ以下とすることにより、発光強度低下の影響が少なくなる。
【００４８】
本発明の実施形態の１つとして、Ｃａ２Ｓｉ５Ｏ３Ｎ６系結晶を母体とする蛍光体と他の結晶相あるいはアモルファス相との混合物から構成され、Ｃａ２Ｓｉ５Ｏ３Ｎ６系結晶の蛍光体の含有量が２０質量％以上である蛍光体がある。Ｃａ２Ｓｉ５Ｏ３Ｎ６系結晶の蛍光体単体では目的の特性が得られない場合や導電性等の機能を付加する場合に本実施形態を用いると良い。Ｃａ２Ｓｉ５Ｏ３Ｎ６系結晶蛍光体の含有量は目的とする特性により調整するとよいが、２０質量％以下では発光強度が低くなる恐れがある。
【００４９】
電子線励起の用途など蛍光体に導電性が必要とされる場合は、他の結晶相あるいはアモルファス相として導電性を持つ無機物質を添加すると良い。
【００５０】
導電性を持つ無機物質としては、Ｚｎ、Ａｌ、Ｇａ、Ｉｎ、Ｓｎから選ばれる１種または２種以上の元素を含む酸化物、酸窒化物、または窒化物、あるいはこれらの混合物を挙げることができる例えば、酸化亜鉛、窒化アルミニウム、窒化インジウム、酸化スズなどを挙げることができる。
【００５１】
Ｃａ２Ｓｉ５Ｏ３Ｎ６系結晶の蛍光体単体では目的とする発光スペクトルが得られない場合は、第２の他の蛍光体を添加するとよい。他の蛍光体としては、ＢＡＭ蛍光体、β−サイアロン蛍光体、α−サイアロン蛍光体、（Ｓｒ，Ｂａ）２Ｓｉ５Ｎ８蛍光体、ＣａＡｌＳｉＮ３蛍光体、（Ｃａ，Ｓｒ）ＡｌＳｉＮ３蛍光体等を挙げることができる。
【００５２】
本発明の実施形態の１つとして、励起源を照射することにより４５０ｎｍから６５０ｎｍの範囲の波長にピークを持つ蛍光体がある。例えば、Ｅｕを付活したＣａ２Ｓｉ５Ｏ３Ｎ６系結晶の蛍光体は組成の調整によりこの範囲に発光ピークを持つ。
【００５３】
本発明の実施形態の１つとして、励起源が１００ｎｍ以上４５０ｎｍ以下の波長を持つ真空紫外線、紫外線または可視光、電子線またはＸ線で発光する蛍光体がある。これらの励起源を用いることにより効率よく発光させることができる。
【００５４】
本発明の実施形態の１つとして、Ａ２（Ｄ，Ｅ）５Ｘ９で示される結晶あるいはＣａ２Ｓｉ５Ｏ３Ｎ６で示される結晶と同一の結晶構造を有する無機結晶にＥｕが固溶した蛍光体がある。組成を調整することにより、２９０ｎｍから４５０ｎｍの光を照射すると４５０ｎｍ以上６５０ｎｍ以下の青色から赤色の蛍光を発するので、白色ＬＥＤ等の青色から赤色発光の用途に用いると良い。
【００５５】
本発明の実施形態の１つとして、励起源が照射されたときに発光する色がＣＩＥ１９３１色度座標上の（ｘ，ｙ）の値で、
０  ≦  ｘ  ≦  ０．８
０  ≦  ｙ  ≦  ０．９
範囲の蛍光体がある。例えば、
Ｅｕｙ（Ｃａ，Ｂａ）２−ｙＳｉ５−ｘＡｌｘＯ３＋ｘＮ６−ｘ
ただし、
０  ≦  ｘ  ≦  ４
０．０００１  ≦  ｙ  ≦  １
で示される組成に調整することにより、この範囲の色度座標の色を発色する蛍光体が得られる。白色ＬＥＤ等の青色から赤色発光の用途に用いると良い。
【００５６】
このように本発明の蛍光体は、通常の酸化物蛍光体や既存のサイアロン蛍光体と比べて、電子線やＸ線、及び紫外線から可視光の幅広い励起範囲を持つこと、青色から赤色の発光をすること、特に特定の組成では４５０ｎｍ〜６５０ｎｍの青色から赤色を呈し、かつ、発光波長や発光ピーク幅が調節可能であることが特徴である。しかして、このような発光特性により、本発明の蛍光体は、照明器具、画像表示装置、顔料、紫外線吸収剤に好適である。本発明の蛍光体はまた、高温にさらしても劣化しないことから耐熱性に優れており、酸化雰囲気及び水分環境下での長期間の安定性にも優れているという利点をも有し、耐久性に優れた製品を提供し得る。
【００５７】
このような本発明の蛍光体の製造方法は特に規定されないが、例えば、金属化合物の混合物であって、焼成することにより、Ｃａ２Ｓｉ５Ｏ３Ｎ６系結晶の蛍光体を構成しうる原料混合物を、窒素を含有する不活性雰囲気中において１２００℃以上２２００℃以下の温度範囲で焼成することにより得ることができる。本発明の主結晶は単斜晶系で空間群Ｃｍに属するが、焼成温度等の合成条件により、これと異なる結晶系や空間群を持つ結晶が混入する場合がありうるが、この場合においても、発光特性の変化は僅かであるため高輝度蛍光体として使用することができる。
【００５８】
出発原料としては、例えば、金属化合物の混合物が、Ｍを含有する化合物と、Ａを含有する化合物と、Ｄを含有する化合物と、Ｅを含有する化合物と、Ｘを含有する化合物（ただし、Ｍは、Ｍｎ、Ｃｅ、Ｐｒ、Ｎｄ、Ｓｍ、Ｅｕ、Ｔｂ、Ｄｙ、Ｙｂから選ばれる１種または２種以上の元素、Ａは、Ｍｇ、Ｃａ、Ｓｒ、Ｂａから選ばれる１種または２種以上の元素、Ｄは、Ｓｉ、Ｇｅ、Ｓｎ、Ｔｉ、Ｚｒ、Ｈｆから選ばれる１種または２種以上の元素、Ｅは、Ｂ、Ａｌ、Ｇａ、Ｉｎ、Ｓｃ、Ｙ、Ｌａから選ばれる１種または２種以上の元素、Ｘは、Ｏ、Ｎ、Ｆから選ばれる１種または２種以上の元素）を用いると良い。
【００５９】
出発原料として、Ｍを含有する化合物が、Ｍを含有する金属、ケイ化物、酸化物、炭酸塩、窒化物、酸窒化物、塩化物、フッ化物、または酸フッ化物から選ばれる単体または２種以上の混合物であり、Ａを含有する化合物が、Ａを含有する金属、ケイ化物、酸化物、炭酸塩、窒化物、酸窒化物、塩化物、フッ化物、または酸フッ化物から選ばれる単体または２種以上の混合物であり、Ｄを含有する化合物が、金属、ケイ化物、酸化物、炭酸塩、窒化物、酸窒化物、塩化物、フッ化物、または酸フッ化物から選ばれる単体または２種以上の混合物であるものは、原料が入手しやすく安定性に優れるため好ましい。Ｘを含有する化合物が、酸化物、窒化物、酸窒化物、フッ化物、酸フッ化物から選ばれる単体または２種以上の混合物であるものは、原料が入手しやすく安定性に優れるため好ましい。
【００６０】
Ｅｕを付活したＣａ２Ｓｉ５Ｏ３Ｎ６結晶系の蛍光体を製造する場合は、少なくともユーロピウムの窒化物または酸化物と、カルシウム、ストロンチウムおよびバリウムからなる群から少なくとも１つ選択される元素の窒化物、酸化物または炭酸塩と、酸化ケイ素または窒化ケイ素とを含有する出発原料を用いるのが、焼成時に反応が進行しやすいため好ましい。
【００６１】
焼成に用いる炉は、焼成温度が高温であり、また焼成雰囲気が窒素を含有する不活性雰囲気であることから、金属抵抗加熱方式又は黒鉛抵抗加熱方式で、炉の高温部の材料として炭素を用いた電気炉が好適である。窒素を含有する不活性雰囲気が０．１ＭＰａ以上１００ＭＰａ以下の圧力範囲では、出発原料や生成物である窒化物や酸窒化物の熱分解が抑えられるため好ましい。焼成雰囲気中の酸素分圧は０．０００１％以下が出発原料や生成物である窒化物や酸窒化物の酸化反応を抑制するために好ましい。
【００６２】
なお、焼成時間は焼成温度によっても異なるが、通常１〜１０時間程度である。
【００６３】
蛍光体を粉体または凝集体形状で製造するには、原料を嵩密度４０％以下の充填率に保持した状態で容器に充填した後に焼成する方法をとるとよい。嵩密度を４０％以下の充填率にすることにより、粒子同士の強固な接着をさけることができる。ここで、相対嵩密度とは、容器に充填された粉体の質量を容器の容積で割った値（嵩密度）と粉体の物質の真密度との比である。
【００６４】
原料混合物の焼成に当って、原料化合物を保持する容器としては種々の耐熱性材料が使用しうるが、本発明に使用する金属窒化物に対する材質劣化の悪影響が低いことから、学術雑誌Ｊｏｕｒｎａｌ  ｏｆ  ｔｈｅ  Ａｍｅｒｉｃａｎ  Ｃｅｒａｍｉｃ  Ｓｏｃｉｅｔｙ  ２００２年８５巻５号１２２９ページないし１２３４ページに記載の、α−サイアロンの合成に使用された窒化ホウ素をコートしたグラファイトるつぼに示されるように窒化ホウ素をコートした容器や、あるいは窒化ホウ素焼結体が適している。このような条件で焼成を行うと、容器から製品にホウ素あるいは窒化ホウ素成分が混入するが、少量であれば発光特性は低下しないので影響は少ない。さらに少量の窒化ホウ素の添加により、製品の耐久性が向上することがあるので、場合によっては好ましい。
【００６５】
蛍光体を粉体または凝集体形状で製造するには、原料の粉体粒子または凝集体の平均粒径は５００μｍ以下とすると、反応性と操作性に優れるので好ましい。
【００６６】
粒子または凝集体の粒径を５００μｍ以下にする方法として、スプレイドライヤ、ふるい分け、または風力分級を用いると作業効率と操作性にすぐれるので好ましい。
【００６７】
焼成の手法は、ホットプレスによることなく、常圧焼結法やガス圧焼結法などの外部から機械的な加圧を施さない焼結手法が、粉体または凝集体の製品を得る手法として好ましい。
【００６８】
蛍光体粉末の平均粒径は、体積基準のメディアン径（ｄ５０）で５０ｎｍ以上２００μｍ以下のものが、発光強度が高いので好ましい。体積基準の平均粒径の測定は、例えば、マイクロトラックやレーザ散乱法によって測定できる。粉砕、分級、酸処理から選ばれる１種ないし複数の手法を用いることにより、焼成により合成した蛍光体粉末の平均粒径を５０ｎｍ以上２００μｍ以下に粒度調整するとよい。
【００６９】
焼成後の蛍光体粉末、あるいは粉砕処理後の蛍光体粉末、もしくは粒度調整後の蛍光体粉末を、１０００℃以上で焼成温度以下の温度で熱処理することにより、粉末に含まれる欠陥や粉砕による損傷が回復することがある。欠陥や損傷は発光強度の低下の要因となることがあり、この場合熱処理により発光強度が回復する。
【００７０】
蛍光体の合成のための焼成時に、焼成温度以下の温度で液相を生成する無機化合物を添加して焼成することによりフラックスとして働き、反応や粒成長が促進されて安定な結晶が得られることがあり、これによって発光強度が向上することがある。
【００７１】
焼成温度以下の温度で液相を生成する無機化合物として、Ｌｉ、Ｎａ、Ｋ、Ｍｇ、Ｃａ、Ｓｒ、Ｂａから選ばれる１種または２種以上の元素のフッ化物、塩化物、ヨウ化物、臭化物、あるいはリン酸塩の１種または２種以上の混合物を挙げることができる。これらの無機化合物はそれぞれ融点が異なるため、合成温度によって使い分けると良い。
【００７２】
さらに、焼成後に溶剤で洗浄することにより、焼成温度以下の温度で液相を生成する無機化合物の含有量を低減させることにより、蛍光体の発光強度が高くなることがある。
【００７３】
本発明の蛍光体を発光装置等の用途に使用する場合には、これを液体媒体中に分散させた形態で用いることが好ましい。また、本発明の蛍光体を含有する蛍光体混合物として用いることもできる。本発明の蛍光体を液体媒体中に分散させたものを、蛍光体含有組成物と呼ぶものとする。
【００７４】
本発明の蛍光体含有組成物に使用可能な液体媒体としては、所望の使用条件下において液状の性質を示し、本発明の蛍光体を好適に分散させると共に、好ましくない反応等を生じないものであれば、任意のものを目的等に応じて選択することが可能である。液体媒体の例としては、硬化前の付加反応型シリコーン樹脂、縮合反応型シリコーン樹脂、変性シリコーン樹脂、エポキシ樹脂、ポリビニル系樹脂、ポリエチレン系樹脂、ポリプロピレン系樹脂、ポリエステル系樹脂等が挙げられる。これらの液体媒体は一種を単独で使用してもよく、二種以上を任意の組み合わせ及び比率で併用してもよい。
【００７５】
液状媒体の使用量は、用途等に応じて適宜調整すればよいが、一般的には、本発明の蛍光体に対する液状媒体の重量比で、通常３重量％以上、好ましくは５重量％以上、また、通常３０重量％以下、好ましくは１５重量％以下の範囲である。
【００７６】
また、本発明の蛍光体含有組成物は、本発明の蛍光体及び液状媒体に加え、その用途等に応じて、その他の任意の成分を含有していてもよい。その他の成分としては、拡散剤、増粘剤、増量剤、干渉剤等が挙げられる。具体的には、アエロジル等のシリカ系微粉、アルミナ等が挙げられる。
【００７７】
本発明の発光装置は、少なくとも発光体または発光光源と本発明の蛍光体とを用いて構成される。
【００７８】
発光体または発光光源としては、ＬＥＤ発光器具、レーザダイオード発光器具、ＥＬ発光器具、蛍光ランプなどがある。ＬＥＤ発光装置では、本発明の蛍光体を用いて、特開平５−１５２６０９、特開平７−９９３４５、特許公報第２９２７２７９号などに記載されているような公知の方法により製造することができる。この場合、発光体または発光光源は３３０〜５００ｎｍの波長の光を発するものが望ましく、中でも３３０〜４２０ｎｍの紫外（または紫）ＬＥＤ発光素子または４２０〜５００ｎｍの青色ＬＥＤ発光素子が好ましい。これらのＬＥＤ発光素子としては、ＧａＮやＩｎＧａＮなどの窒化物半導体からなるものがあり、組成を調整することにより、所定の波長の光を発する発光光源となり得る。
【００７９】
本発明の発光装置としては、本発明の蛍光体を含む、白色発光ダイオード、または白色発光ダイオードを複数含む照明器具、液晶パネル用バックライト等がある。
【００８０】
このような発光装置において、本発明の蛍光体に加えて、Ｅｕを付活したβサイアロン蛍光体、Ｅｕを付活したαサイアロン黄色蛍光体、Ｅｕを付活したＳｒ２Ｓｉ５Ｎ８橙色蛍光体、Ｅｕを付活した（Ｃａ，Ｓｒ）ＡｌＳｉＮ３橙色蛍光体、および、Ｅｕを付活したＣａＡｌＳｉＮ３赤色蛍光体から選ばれる１種または２種以上の蛍光体をさらに含んでもよい。上記以外の黄色蛍光体としては、例えば、ＹＡＧ：Ｃｅ、（Ｃａ，Ｓｒ，Ｂａ）Ｓｉ２Ｏ２Ｎ２：Ｅｕなどを用いてもよい。
【００８１】
本発明の発光装置の一形態として、発光体または発光光源がピーク波長３００〜４５０ｎｍの紫外または可視光を発し、本発明の蛍光体が発する青色から赤色光と、本発明の他の蛍光体が発する４５０ｎｍ以上の波長の光を混合することにより白色光または白色光以外の光を発する発光装置がある。
【００８２】
本発明の発光装置の一形態として、本発明の蛍光体に加えて、さらに、発光体または発光光源によりピーク波長４２０ｎｍ〜５００ｎｍ以下の光を発する青色蛍光体を含むことができる。このような、青色蛍光体としては、ＡｌＮ：（Ｅｕ，Ｓｉ）、ＢａＭｇＡｌ１０Ｏ１７：Ｅｕ、ＳｒＳｉ９Ａｌ１９ＯＮ３１：Ｅｕ、ＬａＳｉ９Ａｌ１９Ｎ３２：Ｅｕ、α−サイアロン：Ｃｅ、ＪＥＭ：Ｃｅなどがある。
【００８３】
本発明の発光装置の一形態として、本発明の蛍光体に加えて、さらに、発光体または発光光源によりピーク波長５００ｎｍ以上５５０ｎｍ以下の光を発する緑色蛍光体を含むことができる。このような、緑色蛍光体としては、例えば、β−サイアロン：Ｅｕ、（Ｂａ，Ｓｒ，Ｃａ，Ｍｇ）２ＳｉＯ４：Ｅｕ、（Ｃａ，Ｓｒ，Ｂａ）Ｓｉ２Ｏ２Ｎ２：Ｅｕなどがある。
【００８４】
本発明の発光装置の一形態として、本発明の蛍光体に加えて、さらに、発光体または発光光源によりピーク波長５５０ｎｍ以上６００ｎｍ以下の光を発する黄色蛍光体を含むことができる。このような黄色蛍光体としては、ＹＡＧ：Ｃｅ、α−ｓｉａｌｏｎ：Ｅｕ、ＣａＡｌＳｉＮ３：Ｃｅ、Ｌａ３Ｓｉ６Ｎ１１：Ｃｅなどがある。
【００８５】
本発明の発光装置の一形態として、本発明の蛍光体に加えて、さらに、発光体または発光光源によりピーク波長６００ｎｍ以上７００ｎｍ以下の光を発する赤色蛍光体を含むことができる。このような赤色蛍光体としては、ＣａＡｌＳｉＮ３：Ｅｕ、（Ｃａ，Ｓｒ）ＡｌＳｉＮ３：Ｅｕ、Ｃａ２Ｓｉ５Ｎ８：Ｅｕ、Ｓｒ２Ｓｉ５Ｎ８：Ｅｕなどがある。
【００８６】
本発明の発光装置の一形態として、発光体または発光光源が３２０〜４５０ｎｍの波長の光を発するＬＥＤを用いると発光効率が高いため、高効率の発光装置を構成することができる。
【００８７】
本発明の画像表示装置は少なくも励起源と本発明の蛍光体とから構成され、蛍光表示管（ＶＦＤ）、フィールドエミッションディスプレイ（ＦＥＤ）、プラズマディスプレイパネル（ＰＤＰ）、陰極線管（ＣＲＴ）などがある。本発明の蛍光体は、１００〜１９０ｎｍの真空紫外線、１９０〜３８０ｎｍの紫外線、電子線などの励起で発光することが確認されており、これらの励起源と本発明の蛍光体との組み合わせで、上記のような画像表示装置を構成することができる。
【００８８】
特定の化学組成を有する無機化合物結晶相よりなる本発明の蛍光体は、白色または黄色の物体色を持つことから顔料又は蛍光顔料として使用することができる。すなわち、本発明の蛍光体に太陽光や蛍光灯などの照明を照射すると白色または黄色の物体色が観察されるが、その発色がよいこと、そして長期間に渡り劣化しないことから、本発明の蛍光体は無機顔料に好適である。このため、塗料、インキ、絵の具、釉薬、プラスチック製品に添加する着色剤などに用いると長期間に亘って良好な発色を高く維持することができる。
【００８９】
本発明の窒化物蛍光体は、紫外線を吸収するため紫外線吸収剤としても好適である。このため、塗料として用いたり、プラスチック製品の表面に塗布したり内部に練り込んだりすると、紫外線の遮断効果が高く、製品を紫外線劣化から効果的に保護することができる。
【実施例】
【００９０】
本発明を以下に示す実施例によってさらに詳しく説明するが、これはあくまでも本発明を容易に理解するための一助として開示したものであって、本発明は、これらの実施例に限定されるものではない。【００９１】
［合成に使用した原料］
合成に使用した原料粉末は、比表面積１１．２ｍ２／ｇの粒度の、酸素含有量１．２９重量％、α型含有量９５％の窒化ケイ素粉末（宇部興産（株）製のＳＮ−Ｅ１０グレード）と、二酸化ケイ素粉末（ＳｉＯ２；高純度化学研究所製）と、比表面積１３．２ｍ２／ｇの粒度の酸化アルミニウム粉末（大明化学工業製タイミクロン）と、酸化カルシウム（高純度化学製）と、酸化ストロンチウム（高純度化学製）と、酸化バリウム（高純度化学製）と、酸化ユーロピウム（Ｅｕ２Ｏ３；純度９９．９％信越化学工業（株）製）であった。【００９２】
［結晶Ｃａ１．５４Ｅｕ０．４６Ｓｉ５Ｏ３Ｎ６の合成と構造解析］
窒化ケイ素（Ｓｉ３Ｎ４）、二酸化ケイ素（ＳｉＯ２）、酸化カルシウム（ＣａＯ）および酸化ユーロピウム（Ｅｕ２Ｏ３）をカチオン比がＣａ：Ｅｕ：Ｓｉ＝１．５４：０．６４：５となるような割合で混合組成を設計した。これらの原料粉末を、上記混合組成となるように秤量し、窒化ケイ素焼結体製乳棒と乳鉢を用いて５分間混合を行なった。次いで、得られた混合粉末を、窒化ホウ素焼結体製のるつぼに投入した。混合粉末（粉体）の嵩密度は約３３％であった。【００９３】
混合粉末が入ったるつぼを黒鉛抵抗加熱方式の電気炉にセットした。焼成の操作は、まず、拡散ポンプにより焼成雰囲気を１×１０−１Ｐａ以下圧力の真空とし、室温から８００℃まで毎時５００℃の速度で加熱し、８００℃で純度が９９．９９９体積％の窒素を導入して炉内の圧力を１ＭＰａとし、毎時５００℃で１７００℃でまで昇温し、その温度で２時間保持した。【００９４】
合成物を光学顕微鏡で観察し、合成物中から５５μｍ×１３μｍ×８μｍの大きさの結晶粒子を採取した。この粒子をエネルギー分散型元素分析器（ＥＤＳ；ブルカー・エイエックスエス社製のＱＵＡＮＴＡＸ）を備えた走査型電子顕微鏡（ＳＥＭ；日立ハイテクノロジーズ社製のＳＵ１５１０）を用いて、結晶粒子に含まれる元素の分析を行った。その結果、Ｃａ、Ｅｕ、Ｓｉ、Ｏ、Ｎ元素の存在が確認され、Ｃａ、Ｅｕ、Ｓｉの含有原子数の比は、１．５４：０．６４：５であることが測定された。【００９５】
次にこの結晶をガラスファイバーの先端に有機系接着剤で固定した。これをＭｏＫα線の回転対陰極付きの単結晶Ｘ線回折装置（ブルカー・エイエックスエス社製のＳＭＡＲＴ  ＡＰＥＸＩＩ  Ｕｌｔｒａ）を用いて、Ｘ線源の出力が５０ｋＶ５０ｍＡの条件でＸ線回折測定を行った。その結果、この結晶粒子が単結晶であることを確認した。【００９６】
次に、Ｘ線回折測定結果から単結晶構造解析ソフトウエア（ブルカー・エイエックスエス社製のＡＰＥＸ２）を用いて結晶構造を求めた。得られた結晶構造データを表１に、結晶構造の図を図１に示す。表１には、結晶系、空間群、格子定数、原子の種類と原子位置が記述してあり、このデータを用いて、単位格子の形および大きさとその中の原子の並びを決めることができる。なお、ＳｉとＡｌは同じ原子位置にある割合で入り、酸素と窒素は同じ原子位置にある割合で入り、全体として平均化したときにその結晶の組成割合となる。【００９７】
この結晶は、単斜晶系（ｍｏｎｏｃｌｉｎｉｃ）に属し、空間群Ｃｍ、（Ｉｎｔｅｒｎａｔｉｏｎａｌ  Ｔａｂｌｅｓ  ｆｏｒ  Ｃｒｙｓｔａｌｌｏｇｒａｐｈｙの８番の空間群）に属し、格子定数ａ、ｂ、ｃが、ａ＝０．７０５８８ｎｍ、ｂ＝２．３７４８０ｎｍ、ｃ＝０．９６３４１ｎｍであり、角度α、β、γが、α＝９０°、β＝１０９．０３８°、γ＝９０°であった。また原子位置は表１に示す通りであった。また、一般的にサイアロン系の結晶においてＸが入る席には酸素と窒素が入ることができるが、Ｃａは＋２価、Ｓｉは＋４価であるので、原子位置とＣａとＳｉの比がわかれば、（Ｏ，Ｎ）位置を占めるＯとＮの比は結晶の電気的中性の条件から求められる。ＥＤＳの測定値のＣａ：Ｅｕ：Ｓｉ比と結晶構造データから求めたこの結晶の組成は、Ｃａ１．５４Ｅｕ０．４６Ｓｉ５Ｏ３Ｎ６であった。なお、出発原料組成と結晶組成が異なる場合は、少量の第二相としてＣａ１．５４Ｅｕ０．４６Ｓｉ５Ｏ３Ｎ６以外の組成物が生成したことによるが、本測定は単結晶を用いているので解析結果は純粋なＣａ１．５４Ｅｕ０．４６Ｓｉ５Ｏ３Ｎ６構造を示している。【００９８】
類似組成の検討を行ったところ、Ｃａ２Ｓｉ５Ｏ３Ｎ６結晶は、結晶構造を保ったままＣａの一部または全てをＢａまたはＳｒで置換できることがわかった。すなわち、Ａ２Ｓｉ５Ｏ３Ｎ６（ＡはＣａ、ＢａおよびＳｒから選ばれる１種または２種または混合）の結晶はＣａ２Ｓｉ５Ｏ３Ｎ６結晶と同一の結晶構造を持つ。さらにＳｉの一部をＡｌで置換、Ｎの一部を酸素で置換することができ、この結晶はＣａ２Ｓｉ５Ｏ３Ｎ６と同一の結晶構造を持つ結晶グループの１つの組成であることが確認された。また、電気的中性の条件から、（Ｃａ，Ｂａ）２Ｓｉ５−ｘＡｌｘＯ３＋ｘＮ６−ｘまたは（Ｃａ，Ｓｒ）２Ｓｉ５−ｘＡｌｘＯ３＋ｘＮ６−ｘ（ただし、０  ≦  ｘ  ≦  ４）で示される組成としても記述できる。【００９９】
結晶構造データからこの結晶は今まで報告されていない新規の物質であることが確認された。結晶構造データから計算した粉末Ｘ線回折パターンを図２に示す。今後は、合成物の粉末Ｘ線回折測定を行い、測定された粉末パターンが図２と同じであれば図１のＣａ２Ｓｉ５Ｏ３Ｎ６結晶が生成していると判定できる。さらに、Ｃａ２Ｓｉ５Ｏ３Ｎ６系結晶として結晶構造を保ったまま格子定数等が変化したものは、粉末Ｘ線回折測定により得られた格子定数の値と表１の結晶構造データから計算により粉末Ｘ線パターンを計算できるので、計算パターンと比較することによりＣａ２Ｓｉ５Ｏ３Ｎ６系結晶が生成していると判定できる。【０１００】
この結晶にブラックライトを照射したところ、黄色から橙色に発光することを確認した。以降では、この結晶を実施例３５として扱う。【０１０１】
［蛍光体実施例および比較例；例１から例３６］
表２および表３に示す設計組成に従って、原料を表４の混合組成（モル比）となるように秤量した。使用する原料の種類によっては表２および表３の設計組成と表４の混合組成で組成が異なる場合が生じるが、この場合は金属イオンの量が合致するように混合組成を決定した。秤量した原料粉末を窒化ケイ素焼結体製乳棒と乳鉢を用いて５分間混合を行なった。その後、混合粉末を窒化ホウ素焼結体製のるつぼに投入した。粉体の嵩密度は約２０％から３０％であった。【０１０２】
混合粉末が入ったるつぼを黒鉛抵抗加熱方式の電気炉にセットした。焼成の操作は、まず、拡散ポンプにより焼成雰囲気を１×１０−１Ｐａ以下圧力の真空とし、室温から８００℃まで毎時５００℃の速度で加熱し、８００℃で純度が９９．９９９体積％の窒素を導入して炉内の圧力を１ＭＰａとし、毎時５００℃で表５に示す設定温度まで昇温し、その温度で２時間保持した。【０１０３】
【表２】
2014017580.tif 000004
【０１０４】
【表３】
2014017580.tif 000005
【０１０５】
【表４】
2014017580.tif 000006
【０１０６】
【表５】
2014017580.tif 000007
【０１０７】
次に、合成した化合物をメノウの乳鉢を用いて粉砕し、ＣｕのＫα線を用いた粉末Ｘ線回折測定を行った。主な生成相を表６に示す。その結果、Ｃａ２Ｓｉ５Ｏ３Ｎ６の結晶と同じ結晶構造を持つ相が主な生成相であり、２０質量％以上含有されることが確認された。また、ＥＤＳの測定より、合成物は希土類元素、アルカリ土類金属、Ｓｉ、Ａｌ、Ｏ、Ｎを含むことが確認された。即ち、合成物はＣａ２Ｓｉ５Ｏ３Ｎ６系結晶にＥｕの発光イオンＭが固溶した蛍光体であることが確認された。【０１０８】
【表６】
2014017580.tif 000008
【０１０９】
焼成後、この得られた焼成体を粗粉砕の後、窒化ケイ素焼結体製のるつぼと乳鉢を用いて手で粉砕し、３０μｍの目のふるいを通した。粒度分布を測定したところ、平均粒径は３〜８μｍであった。【０１１０】
これらの粉末に、波長３６５ｎｍの光を発するランプで照射した結果、青色から赤色に発光することを確認した。この粉末の発光スペクトルおよび励起スペクトルを、蛍光分光光度計を用いて測定した。励起スペクトルのピーク波長と発光スペクトルのピーク波長を表７に示す。この蛍光体は、２９０ｎｍ〜３８０ｎｍの紫外線、３８０ｎｍ〜４５０ｎｍの紫色または青色光で励起することが可能であり、青色から赤色発光する蛍光体であることが確認された。【０１１１】
【表７】
2014017580.tif 000009
【０１１２】
なお、混合原料組成と合成物の化学組成が異なっている部分は、不純物第二相として合成物中に微量混在していると考えられる。【０１１３】
図３は、実施例１５で合成した蛍光体の粉末Ｘ線回折結果を示す図である。
図４は、実施例１５で合成した蛍光体の励起スペクトルおよび発光スペクトルを示す図である。【０１１４】
合成した蛍光体の粉末Ｘ線回折結果（図３）は構造解析の結果（図２）と良い一致を示し、実施例１５ではＣａ２Ｓｉ５Ｏ３Ｎ６結晶とＸ線回折パターンが同じであり、Ｃａ２Ｓｉ５Ｏ３Ｎ６結晶と同一の結晶構造を持つ結晶が主成分であることが確認された。さらに、実施例１５では、ＥＤＳの測定より、合成物はＥｕ、Ｃａ、Ｂａ、Ａｌ、Ｓｉ、Ｏ、Ｎを含むことが確認された。また、Ｅｕ：Ｃａ：Ｂａ：Ａｌ：Ｓｉの比は、０．０２：１２．９８：３：４：３６であることが確認された。即ち、合成物はＣａ２Ｓｉ５Ｏ３Ｎ６系結晶にＥｕが固溶した蛍光体であることが確認された。実施例１５では、３０８ｎｍで最も効率よく励起できることがわかり、３０８ｎｍで励起したときの発光スペクトルは４６６ｎｍにピークを持つ発光を呈することがわかった。また、実施例１５の蛍光体の発光色が、ＣＩＥ１９３１色度座標において、０  ≦  ｘ  ≦  ０．８および０  ≦  ｙ  ≦  ０．９の範囲内であることを確認した。【０１１５】
以上より、実施例３５によれば、Ｃａ２Ｓｉ５Ｏ３Ｎ６で示される結晶にＭ元素としてＥｕが固溶した蛍光体が得られることが示された。実施例１〜３４および３６によれば、Ｃａ２Ｓｉ５Ｏ３Ｎ６で示される結晶と同一の結晶構造を有する無機結晶として、（Ｃａ，Ｂａ）２Ｓｉ５Ｏ３Ｎ６、および、（Ｃａ，Ｓｒ）２Ｓｉ５Ｏ３Ｎ６にＭ元素としてＥｕが固溶した蛍光体が得られることが示された。【０１１６】
さらに、実施例１３〜１５および２７〜２９によれば、Ｃａ２Ｓｉ５Ｏ３Ｎ６で示される結晶と同一の結晶構造を有する無機結晶として、（Ｃａ，Ｂａ）２Ｓｉ５−ｘＡｌｘＯ３＋ｘＮ６−ｘ（ただし、０  ≦  ｘ  ≦  ４）にＭ元素としてＥｕが固溶した蛍光体が得られることが示された。実施例３６によれば、Ｃａの少なくとも一部がＳｒで置換されるので、（Ｃａ，Ｓｒ）２Ｓｉ５−ｘＡｌｘＯ３＋ｘＮ６−ｘ（ただし、０  ≦  ｘ  ≦  ４）にＭ元素が固溶した蛍光体も示唆される。【０１１７】
さらに、実施例１〜３４によれば、本発明の蛍光体が、Ｅｕｙ（Ｃａ，Ｂａ）２−ｙＳｉ５−ｘＡｌｘＯ３＋ｘＮ６−ｘ（ただし、０  ≦  ｘ  ≦  ４）で表されることが示された。実施例３６によれば、Ｃａの少なくとも一部がＳｒで置換されるので、Ｃａ２Ｓｉ５Ｏ３Ｎ６で示される結晶と同一の結晶構造を有する無機結晶として、Ｅｕｙ（Ｃａ，Ｓｒ）２−ｙＳｉ５−ｘＡｌｘＯ３＋ｘＮ６−ｘ（ただし、０  ≦  ｘ  ≦  ４）で表される蛍光体も示唆される。【０１１８】
図５は、実施例１０で合成した蛍光体の物体色を示す図である。
図６は、実施例１２で合成した蛍光体の物体色を示す図である。【０１１９】
図５および図６に示すように、本発明の蛍光体が、白色または黄色の物体色を持つことを確認した。このことから本発明の蛍光体は、顔料または蛍光顔料に使用できる。【０１２０】
［発光装置および画像表示装置の実施例；実施例３７から４０］
次ぎに、本発明の蛍光体を用いた発光装置について説明する。【０１２１】
［実施例３７］
図７は、本発明による照明器具（砲弾型ＬＥＤ照明器具）を示す概略図である。【０１２２】
図７に示すいわゆる砲弾型白色発光ダイオードランプ（１）を製作した。２本のリードワイヤ（２、３）があり、そのうち１本（２）には、凹部があり、３６５ｎｍに発光ピークを持つ紫外発光ダイオード素子（４）が載置されている。紫外発光ダイオード素子（４）の下部電極と凹部の底面とが導電性ペーストによって電気的に接続されており、上部電極ともう１本のリードワイヤ（３）とが金細線（５）によって電気的に接続されている。蛍光体（７）が樹脂に分散され、発光ダイオード素子（４）近傍に実装されている。この蛍光体を分散した第一の樹脂（６）は、透明であり、紫外発光ダイオード素子（４）の全体を被覆している。凹部を含むリードワイヤの先端部、青色発光ダイオード素子、蛍光体を分散した第一の樹脂は、透明な第二の樹脂（８）によって封止されている。透明な第二の樹脂（８）は全体が略円柱形状であり、その先端部がレンズ形状の曲面となっていて、砲弾型と通称されている。【０１２３】
本実施例では、実施例２３で作製した黄色蛍光体とＪＥＭ：Ｃｅ青色蛍光体を質量比で７：３に混合した蛍光体粉末を３７重量％の濃度でエポキシ樹脂に混ぜ、これをディスペンサを用いて適量滴下して、蛍光体（７）を混合したものを分散した第一の樹脂（６）を形成した。得られた発光装置の発色は、ｘ＝０．３３、ｙ＝０．３３であり、白色であった。【０１２４】
［実施例３８］
図８は、本発明による照明器具（基板実装型ＬＥＤ照明器具）を示す概略図である。【０１２５】
図８に示す基板実装用チップ型白色発光ダイオードランプ（１１）を製作した。可視光線反射率の高い白色のアルミナセラミックス基板（１９）に２本のリードワイヤ（１２、１３）が固定されており、それらワイヤの片端は基板のほぼ中央部に位置し、他端はそれぞれ外部に出ていて電気基板への実装時ははんだづけされる電極となっている。リードワイヤのうち１本（１２）は、その片端に、基板中央部となるように発光ピーク波長４５０ｎｍの青色発光ダイオード素子（１４）が載置され固定されている。青色発光ダイオード素子（１４）の下部電極と下方のリードワイヤとは導電性ペーストによって電気的に接続されており、上部電極ともう１本のリードワイヤ（１３）とが金細線（１５）によって電気的に接続されている。【０１２６】
第一の樹脂（１６）と実施例２３で作製した蛍光体とＣａＡｌＳｉＮ３：Ｅｕ赤色蛍光体を質量比で９：１に混合した蛍光体（１７）を混合したものが、発光ダイオード素子近傍に実装されている。この蛍光体を分散した第一の樹脂は、透明であり、青色発光ダイオード素子（１４）の全体を被覆している。また、セラミック基板上には中央部に穴の開いた形状である壁面部材（２０）が固定されている。壁面部材（２０）は、その中央部が青色発光ダイオード素子（１４）及び蛍光体（１７）を分散させた樹脂（１６）がおさまるための穴となっていて、中央に面した部分は斜面となっている。この斜面は光を前方に取り出すための反射面であって、その斜面の曲面形は光の反射方向を考慮して決定される。また、少なくとも反射面を構成する面は白色または金属光沢を持った可視光線反射率の高い面となっている。本実施例では、該壁面部材（２０）を白色のシリコーン樹脂によって構成した。壁面部材の中央部の穴は、チップ型発光ダイオードランプの最終形状としては凹部を形成するが、ここには青色発光ダイオード素子（１４）及び蛍光体（１７）を分散させた第一の樹脂（１６）のすべてを封止するようにして透明な第二の樹脂（１８）を充填している。本実施例では、第一の樹脂（１６）と第二の樹脂（１８）とには同一のエポキシ樹脂を用いた。蛍光体の添加割合、達成された色度等は、実施例３７と略同一である。【０１２７】
次ぎに、本発明の蛍光体を用いた画像表示装置の設計例について説明する。【０１２８】
［実施例３９］
図９は、本発明による画像表示装置（プラズマディスプレイパネル）を示す概略図である。【０１２９】
赤色蛍光体（ＣａＡｌＳｉＮ３：Ｅｕ２＋）（３１）と緑色蛍光体（β−サイアロン：Ｅｕ２＋）（３２）および本発明の実施例１５の青色蛍光体（３３）が、ガラス基板（４４）上に電極（３７、３８、３９）および誘電体層（４１）を介して配置されたそれぞれのセル（３４、３５、３６）の内面に塗布されている。電極（３７、３８、３９、４０）に通電するとセル中でＸｅ放電により真空紫外線が発生し、これにより蛍光体が励起されて、赤、緑、青の可視光を発し、この光が保護層（４３）、誘電体層（４２）、ガラス基板（４５）を介して外側から観察され、画像表示装置として機能する。【０１３０】
［実施例４０］
図１０は、本発明による画像表示装置（フィールドエミッションディスプレイパネル）を示す概略図である。【０１３１】
本発明の実施例１５の青色蛍光体（５６）が陽極（５３）の内面に塗布されている。陰極（５２）とゲート（５４）の間に電圧をかけることにより、エミッタ（５５）から電子（５７）が放出される。電子は陽極（５３）と陰極の電圧により加速されて、青色蛍光体（５６）に衝突して蛍光体が発光する。全体はガラス（５１）で保護されている。図は、１つのエミッタと１つの蛍光体からなる１つの発光セルを示したが、実際には青色の他に、赤色、緑色のセルが多数配置されて多彩な色を発色するディスプレイが構成される。緑色や赤色のセルに用いられる蛍光体に関しては特に指定しないが、低速の電子線で高い輝度を発するものを用いると良い。
【産業上の利用可能性】
【０１３２】
本発明の窒化物蛍光体は、従来の蛍光体とは異なる発光特性（発光色や励起特性、発光スペクトル）を有し、かつ、４７０ｎｍ以下のＬＥＤと組み合わせた場合でも発光強度が高く、化学的および熱的に安定であり、さらに励起源に曝された場合の蛍光体の輝度の低下が少ないので、ＶＦＤ、ＦＥＤ、ＰＤＰ、ＣＲＴ、白色ＬＥＤなどに好適に使用される窒化物蛍光体である。今後、各種表示装置における材料設計において、大いに活用され、産業の発展に寄与することが期待できる。
【符号の説明】
【０１３３】
１．砲弾型発光ダイオードランプ。
２、３．リードワイヤ。
４．発光ダイオード素子。
５．ボンディングワイヤ。
６、８．樹脂。
７．蛍光体。
１１．基板実装用チップ型白色発光ダイオードランプ。
１２、１３．リードワイヤ。
１４．発光ダイオード素子。
１５．ボンディングワイヤ。
１６、１８．樹脂。
１７．蛍光体。
１９．アルミナセラミックス基板。
２０．側面部材。
３１．赤色蛍光体。
３２．緑色蛍光体。
３３．青色蛍光体。
３４、３５、３６．紫外線発光セル。
３７、３８、３９、４０．電極。
４１、４２．誘電体層。
４３．保護層。
４４、４５．ガラス基板。
５１．ガラス。
５２．陰極。
５３．陽極。
５４．ゲート。
５５．エミッタ。
５６．蛍光体。
５７．電子。
【図２】
2014017580.tif 000010
【図３】
2014017580.tif 000011
【図４】
2014017580.tif 000012
【図７】
2014017580.tif 000013
【図８】
2014017580.tif 000014
【図１】
2014017580.tif 000015
【図５】
2014017580.tif 000016
【図６】
2014017580.tif 000017
【図９】
2014017580.tif 000018
【図１０】
2014017580.tif 000019
【手続補正書】
【提出日】平成27年7月31日(2015.7.31)
【手続補正１】
【補正対象書類名】特許請求の範囲
【補正対象項目名】全文
【補正方法】変更
【補正の内容】
【特許請求の範囲】
【請求項１】
少なくともＡ元素とＤ元素とＥ元素とＸ元素と（ただし、Ａは、Ｍｇ、Ｃａ、Ｓｒ、Ｂａから選ばれる１種または２種以上の元素、ＤはＳｉ、ＥはＡｌ、Ｘは、ＯおよびＮの組み合わせ）を含み、Ａ２（Ｄ，Ｅ）５Ｘ９で示される結晶、あるいは、Ｃａ２Ｓｉ５Ｏ３Ｎ６で示される結晶、あるいは、Ｃａ２Ｓｉ５Ｏ３Ｎ６で示される結晶と同一の結晶構造を有する無機結晶に、Ｍ元素（ただしＭは、Ｍｎ、Ｃｅ、Ｐｒ、Ｎｄ、Ｓｍ、Ｅｕ、Ｔｂ、Ｄｙ、Ｙｂから選ばれる１種または２種以上の元素）が固溶した無機化合物からなる蛍光体。
【請求項２】
前記Ａ２（Ｄ，Ｅ）５Ｘ９で示される結晶は、少なくともＡ元素に、Ｃａ、ＢａおよびＳｒからなる群から少なくとも１つ選択される元素を含む、請求項１に記載の蛍光体。
【請求項３】
前記Ｃａ２Ｓｉ５Ｏ３Ｎ６で示される結晶と同一の結晶構造を有する無機結晶が、Ｃａ２Ｓｉ５Ｏ３Ｎ６、（Ｃａ，Ｂａ）２Ｓｉ５Ｏ３Ｎ６、または、（Ｃａ，Ｓｒ）２Ｓｉ５Ｏ３Ｎ６である、請求項１に記載の蛍光体。
【請求項４】
前記Ｃａ２Ｓｉ５Ｏ３Ｎ６で示される結晶と同一の結晶構造を有する無機結晶が、（Ｃａ，Ｂａ）２Ｓｉ５−ｘＡｌｘＯ３＋ｘＮ６−ｘまたは（Ｃａ，Ｓｒ）２Ｓｉ５−ｘＡｌｘＯ３＋ｘＮ６−ｘ（ただし、０  ≦  ｘ  ≦  ４）の組成式で示される、請求項１に記載の蛍光体。
【請求項５】
前記Ｍ元素がＥｕである、請求項１に記載の蛍光体。
【請求項６】
前記Ａ２（Ｄ，Ｅ）５Ｘ９で示される結晶あるいは前記Ｃａ２Ｓｉ５Ｏ３Ｎ６で示される結晶と同一の結晶構造を有する無機結晶が、単斜晶系の結晶である、請求項１に記載の蛍光体。
【請求項７】
前記Ａ２（Ｄ，Ｅ）５Ｘ９で示される結晶あるいは前記Ｃａ２Ｓｉ５Ｏ３Ｎ６で示される結晶と同一の結晶構造を有する無機結晶が、単斜晶系の結晶であり、空間群Ｃｍの対称性を持ち、格子定数ａ、ｂ、ｃが、
ａ  ＝  ０．７０５８８±０．０５  ｎｍ
ｂ  ＝  ２．３７４８０±０．０５  ｎｍ
ｃ  ＝  ０．９６３４１±０．０５  ｎｍ
の範囲の値である、請求項１に記載の蛍光体。
【請求項８】
前記無機化合物は、組成式ＭｄＡｅＤｆＥｇＸｈ（ただし、式中ｄ＋ｅ＋ｆ＋ｇ＋ｈ＝１であり、Ｍは、Ｍｎ、Ｃｅ、Ｐｒ、Ｎｄ、Ｓｍ、Ｅｕ、Ｔｂ、Ｄｙ、Ｙｂから選ばれる１種または２種以上の元素、Ａは、Ｍｇ、Ｃａ、Ｓｒ、Ｂａから選ばれる１種または２種以上の元素、ＤはＳｉ、ＥはＡｌ、Ｘは、ＯおよびＮの組み合わせ）で示され、パラメータｄ、ｅ、ｆ、ｇ、ｈが、
０．００００１  ≦  ｄ  ≦  ０．０５
０．０８  ≦  ｅ  ≦  ０．１５
０．２  ≦  ｆ  ≦  ０．４
０  ≦  ｇ  ≦  ０．０５
０．４５  ≦  ｈ  ≦  ０．６５
の条件を全て満たす範囲の組成で表される、請求項１に記載の蛍光体。
【請求項９】
前記パラメータｄ、ｅ、ｆ、ｇ、ｈが、
ｄ＋ｅ  ＝  （２／１６）±０．０５
ｆ＋ｇ  ＝  （５／１６）±０．０５
ｈ  ＝  （９／１６）±０．０５
の条件を全て満たす範囲の値である、請求項８に記載の蛍光体。
【請求項１０】
前記パラメータｆ、ｇが、
１／５  ≦  ｆ／（ｆ＋ｇ）  ≦  ５／５
の条件を満たす、請求項８に記載の蛍光体。
【請求項１１】
前記Ｘ元素がＮとＯとの組み合わせであり、前記無機化合物中に含まれるＮとＯの原子数の比が、
２／９  ≦  Ｏ／（Ｏ＋Ｎ）  ≦  ７／９
の条件を満たす、請求項８に記載の蛍光体。
【請求項１２】
前記Ｍ元素として少なくともＥｕを含む、請求項８に記載の蛍光体。
【請求項１３】
前記Ａ元素としてＣａ、ＢａおよびＳｒからなる群から少なくとも１つ選択される元素を含む、請求項８に記載の蛍光体。
【請求項１４】
前記無機化合物の組成式がパラメータｘとｙを用いて
Ｅｕｙ（Ｃａ，Ｂａ）２−ｙＳｉ５−ｘＡｌｘＯ３＋ｘＮ６−ｘ、または、
Ｅｕｙ（Ｃａ，Ｓｒ）２−ｙＳｉ５−ｘＡｌｘＯ３＋ｘＮ６−ｘ
ただし、
０  ≦  ｘ  ≦  ４
０．０００１  ≦  ｙ  ≦  １
で示される、請求項１に記載の蛍光体。
【請求項１５】
前記無機化合物が、平均粒径０．１μｍ以上２０μｍ以下の単結晶粒子あるいは単結晶の集合体である、請求項１に記載の蛍光体。
【請求項１６】
前記無機化合物に含まれる、Ｆｅ、Ｃｏ、Ｎｉ不純物元素の合計が５００ｐｐｍ以下である、請求項１に記載の蛍光体。
【請求項１７】
請求項１に記載の無機化合物からなる蛍光体と他の結晶相あるいはアモルファス相との混合物から構成され、蛍光体の含有量が２０質量％以上である、請求項１に記載の蛍光体。
【請求項１８】
前記他の結晶相あるいはアモルファス相が導電性を持つ無機物質である、請求項１７に記載の蛍光体。
【請求項１９】
前記導電性を持つ無機物質がＺｎ、Ａｌ、Ｇａ、Ｉｎ、Ｓｎから選ばれる１種または２種以上の元素を含む酸化物、酸窒化物、または窒化物、あるいはこれらの混合物である、請求項１８に記載の蛍光体。
【請求項２０】
前記他の結晶相あるいはアモルファス相が前記蛍光体とは異なる無機蛍光体である、請求項１７に記載の蛍光体。
【請求項２１】
励起源を照射することにより４５０ｎｍから６５０ｎｍの範囲の波長にピークを持つ蛍光を発光する、請求項１に記載の蛍光体。
【請求項２２】
前記励起源が１００ｎｍ以上４５０ｎｍ以下の波長を持つ真空紫外線、紫外線または可視光、電子線またはＸ線である、請求項２１に記載の蛍光体。
【請求項２３】
前記Ａ２（Ｄ，Ｅ）５Ｘ９で示される結晶、前記Ｃａ２Ｓｉ５Ｏ３Ｎ６で示される結晶、あるいは前記Ｃａ２Ｓｉ５Ｏ３Ｎ６で示される結晶と同一の結晶構造を有する無機結晶にＥｕが固溶してなり、２９０ｎｍから４５０ｎｍの光を照射すると４５０ｎｍ以上６５０ｎｍ以下の青色から赤色の蛍光を発する、請求項１に記載の蛍光体。
【請求項２４】
励起源が照射されたときに発光する色がＣＩＥ１９３１色度座標上の（ｘ，ｙ）の値で、
０  ≦  ｘ  ≦  ０．８
０  ≦  ｙ  ≦  ０．９
の条件を満たす、請求項１に記載の蛍光体。
【請求項２５】
金属化合物の混合物であって焼成することにより、請求項１に記載の蛍光体を構成しうる原料混合物を、窒素を含有する不活性雰囲気中において１２００℃以上２２００℃以下の温度範囲で焼成する、請求項１に記載の蛍光体の製造方法。
【請求項２６】
前記金属化合物の混合物が、Ｍを含有する化合物と、Ａを含有する化合物と、Ｄを含有する化合物と、Ｅを含有する化合物と、Ｘを含有する化合物（ただし、Ｍは、Ｍｎ、Ｃｅ、Ｐｒ、Ｎｄ、Ｓｍ、Ｅｕ、Ｔｂ、Ｄｙ、Ｙｂから選ばれる１種または２種以上の元素、Ａは、Ｍｇ、Ｃａ、Ｓｒ、Ｂａから選ばれる１種または２種以上の元素、ＤはＳｉ、ＥはＡｌ、Ｘは、ＯおよびＮの組み合わせ）とからなる、請求項２５に記載の蛍光体の製造方法。
【請求項２７】
前記Ｍを含有する化合物が、Ｍを含有する金属、ケイ化物、酸化物、炭酸塩、窒化物、酸窒化物、塩化物、フッ化物、または酸フッ化物から選ばれる単体または２種以上の混合物であり、前記Ａを含有する化合物が、Ａを含有する金属、ケイ化物、酸化物、炭酸塩、窒化物、酸窒化物、塩化物、フッ化物、または酸フッ化物から選ばれる単体または２種以上の混合物であり、前記Ｄを含有する化合物が、金属、ケイ化物、酸化物、炭酸塩、窒化物、酸窒化物、塩化物、フッ化物、または酸フッ化物から選ばれる単体または２種以上の混合物である、請求項２６に記載の蛍光体の製造方法。
【請求項２８】
前記金属化合物の混合物が、少なくとも、ユーロピウムの窒化物または酸化物と、カルシウム、バリウムおよびストロンチウムからなる群から少なくとも１つ選択される元素の窒化物または酸化物または炭酸塩と、酸化ケイ素または窒化ケイ素とを含有する、請求項２６に記載の蛍光体の製造方法。
【請求項２９】
前記窒素を含有する不活性雰囲気が０．１ＭＰａ以上１００ＭＰａ以下の圧力範囲の窒素ガス雰囲気である、請求項２５に記載の蛍光体の製造方法。
【請求項３０】
焼成炉の発熱体、断熱体、または試料容器に黒鉛を使用する請求項２５に記載の蛍光体の製造方法。
【請求項３１】
粉体または凝集体形状の金属化合物を、嵩密度４０％以下の充填率に保持した状態で容器に充填した後に焼成することを特徴とする、請求項２５に記載の蛍光体の製造方法。
【請求項３２】
焼成に使う容器が窒化ホウ素製であることを特徴とする、請求項２５に記載の蛍光体の製造方法。
【請求項３３】
金属化合物の粉体粒子または凝集体の平均粒径が５００μｍ以下である、請求項２５に記載の蛍光体の製造方法。
【請求項３４】
スプレイドライヤ、ふるい分け、または風力分級により、金属化合物の凝集体の平均粒径を５００μｍ以下に制御する、請求項２５に記載の蛍光体の製造方法。
【請求項３５】
焼結手段がホットプレスによることなく、専ら常圧焼結法もしくはガス圧焼結法による手段である、請求項２５に記載の蛍光体の製造方法。
【請求項３６】
粉砕、分級、酸処理から選ばれる１種ないし複数の手法により、焼成により合成した蛍光体粉末の平均粒径を５０ｎｍ以上２０μｍ以下に粒度調整することを特徴とする、請求項２５に記載の蛍光体の製造方法。
【請求項３７】
焼成後の蛍光体粉末、あるいは粉砕処理後の蛍光体粉末、もしくは粒度調整後の蛍光体粉末を、１０００℃以上で焼成温度以下の温度で熱処理することを特徴とする、請求項２５に記載の蛍光体の製造方法。
【請求項３８】
前記金属化合物の混合物に、焼成温度以下の温度で液相を生成する無機化合物を添加して焼成することを特徴とする、請求項２５に記載の蛍光体の製造方法。
【請求項３９】
前記焼成温度以下の温度で液相を生成する無機化合物が、Ｌｉ、Ｎａ、Ｋ、Ｍｇ、Ｃａ、Ｓｒ、Ｂａから選ばれる１種または２種以上の元素のフッ化物、塩化物、ヨウ化物、臭化物、あるいはリン酸塩の１種または２種以上の混合物であることを特徴とする、請求項３８に記載の蛍光体の製造方法。
【請求項４０】
焼成後に溶剤で洗浄することにより、焼成温度以下の温度で液相を生成する無機化合物の含有量を低減させることを特徴とする、請求項３８に記載の蛍光体の製造方法。
【請求項４１】
少なくとも発光体と蛍光体とから構成される発光装置において、少なくとも請求項１に記載の蛍光体を用いることを特徴とする発光装置。
【請求項４２】
前記発光体が３３０〜５００ｎｍの波長の光を発する発光ダイオード（ＬＥＤ）、レーザダイオード（ＬＤ）、半導体レーザ、または有機ＥＬ発光体（ＯＬＥＤ）である、請求項４１に記載の発光装置。
【請求項４３】
前記発光装置が、白色発光ダイオード、または白色発光ダイオードを複数含む照明器具、液晶パネル用バックライトである、請求項４１に記載の発光装置。
【請求項４４】
前記発光体がピーク波長３００〜４５０ｎｍの紫外または可視光を発し、請求項１に記載の蛍光体が発する青色から赤色光と他の蛍光体が発する４５０ｎｍ以上の波長の光を混合することにより白色光または白色光以外の光を発することを特徴とする、請求項４１に記載の発光装置。
【請求項４５】
前記蛍光体は、前記発光体によりピーク波長４２０ｎｍ〜５００ｎｍ以下の光を発する青色蛍光体をさらに含む、請求項４１に記載の発光装置。
【請求項４６】
前記青色蛍光体が、ＡｌＮ：（Ｅｕ，Ｓｉ）、ＢａＭｇＡｌ１０Ｏ１７：Ｅｕ、ＳｒＳｉ９Ａｌ１９ＯＮ３１：Ｅｕ、ＬａＳｉ９Ａｌ１９Ｎ３２：Ｅｕ、α−サイアロン：Ｃｅ、ＪＥＭ：Ｃｅから選ばれる、請求項４５に記載の発光装置。
【請求項４７】
前記蛍光体は、前記発光体によりピーク波長５００ｎｍ以上５５０ｎｍ以下の光を発する緑色蛍光体をさらに含む、請求項４１に記載の発光装置。
【請求項４８】
前記緑色蛍光体が、β−サイアロン：Ｅｕ、（Ｂａ，Ｓｒ，Ｃａ，Ｍｇ）２ＳｉＯ４：Ｅｕ、（Ｃａ，Ｓｒ，Ｂａ）Ｓｉ２Ｏ２Ｎ２：Ｅｕから選ばれる、請求項４７に記載の発光装置。
【請求項４９】
前記蛍光体は、前記発光体によりピーク波長５５０ｎｍ以上６００ｎｍ以下の光を発する黄色蛍光体をさらに含む、請求項４１に記載の発光装置。
【請求項５０】
前記黄色蛍光体が、ＹＡＧ：Ｃｅ、α−ｓｉａｌｏｎ：Ｅｕ、ＣａＡｌＳｉＮ３：Ｃｅ、Ｌａ３Ｓｉ６Ｎ１１：Ｃｅから選ばれる、請求項４９に記載の発光装置。
【請求項５１】
前記蛍光体は、前記発光体によりピーク波長６００ｎｍ以上７００ｎｍ以下の光を発する赤色蛍光体をさらに含む、請求項４１に記載の発光装置。
【請求項５２】
前記赤色蛍光体が、ＣａＡｌＳｉＮ３：Ｅｕ、（Ｃａ，Ｓｒ）ＡｌＳｉＮ３：Ｅｕ、Ｃａ２Ｓｉ５Ｎ８：Ｅｕ、Ｓｒ２Ｓｉ５Ｎ８：Ｅｕから選ばれる、請求項５１に記載の発光装置。
【請求項５３】
前記発光体が３２０〜４５０ｎｍの波長の光を発するＬＥＤである、請求項４１に記載の発光装置。
【請求項５４】
励起源と蛍光体から構成される画像表示装置において、少なくとも請求項１に記載の蛍光体を用いることを特徴とする画像表示装置。
【請求項５５】
前記画像表示装置が、蛍光表示管（ＶＦＤ）、フィールドエミッションディスプレイ（ＦＥＤ）、プラズマディスプレイパネル（ＰＤＰ）、陰極線管（ＣＲＴ）、液晶ディスプレイ（ＬＣＤ）のいずれかである、請求項５４に記載の画像表示装置。
【請求項５６】
請求項１に記載の無機化合物からなる顔料。
【請求項５７】
請求項１に記載の無機化合物からなる紫外線吸収剤。
【国際調査報告】
2014017580.tif 000020
2014017580.tif 000021
2014017580.tif 000022
2014017580.tif 000023